(57)【要約】【課題】目に優しく、軽量性、デザイン性、電気的信頼性に優れたＬＥＤ照明具を提供する。【解決手段】  少なくとも次の構成要素を具備することを特徴とするＬＥＤ照明具とする。１）ＬＥＤ素子２）ＬＥＤ素子の発光面側に相対する面から前記ＬＥＤ素子の出射光が入光される光透過性の層と、ＬＥＤ素子と相対する面と反対側の面に設けられ、前記入光された出射光をＬＥＤ素子の鉛直方向に対して４５°以上かつ１３５°以下の角度範囲に最も強く光を出射させる機能を有する導光拡散層３）ＬＥＤ素子の周囲筐体【選択図】図２
2011010535.tif 000002
【特許請求の範囲】
【請求項１】
ＬＥＤ素子と、
前記ＬＥＤ素子の発光面側に相対する面から前記ＬＥＤ素子の出射光が入光される光透過性の層と、前記光透過性の層における前記ＬＥＤ素子の発光面側に相対する面と反対側の面に設けられ、前記入光された出射光を前記ＬＥＤ素子の発光面の鉛直方向に対して４５°以上かつ１３５°以下の角度範囲に他の角度範囲よりも強い光を出射させる全反射面とを有する導光拡散層と、
前記導光拡散層からの出射光が入射される周囲筐体と
を有するＬＥＤ照明具。
【請求項２】
前記全反射面は、前記ＬＥＤ素子の発光面側に頂点が対向する概逆円錐形状の凹部を有する請求項１に記載のＬＥＤ照明具。
【請求項３】
前記導光拡散層の前記ＬＥＤ素子に相対する面、もしくは前記導光拡散層と前記ＬＥＤ素子とに挟持された空間内に、前記ＬＥＤ素子からの出射光を屈折させ、前記鉛直方向に前記出射光の進行方向を収束する光屈折レンズを備える事を特徴とする請求項１または２に記載のＬＥＤ照明具。
【請求項４】
前記周囲筐体は、光反射性を有する反射面を有し、前記導光拡散層からの出射光を当該反射面で反射して、前記鉛直方向に沿って出射することを特徴とする請求項１〜３のいずれかに記載のＬＥＤ照明具。
【請求項５】
前記周囲筐体は、前記鉛直方向に沿って出射される出射光が通過する光透過性カバー層を有することを特徴とする請求項１〜４のいずれかに記載のＬＥＤ照明具。
【請求項６】
前記ＬＥＤ照明具の全光束を１００としたときの１〜４０の割合の光束が、前記周囲筐体を透過もしくは通過して前記周囲筐体の外周面から外部空間に出射されることを特徴とする請求項１〜５のいずれかに記載のＬＥＤ照明具。
【請求項７】
前記ＬＥＤ素子の発光制御用電子回路の周囲を取り囲む電気絶縁層であって、体積抵抗が１０１１Ω・ｃｍ以上、厚み方向のＩＥＣ６１０００準拠の静電破壊電圧が５ｋＶ以上、絶縁破壊電圧が０．５ｋＶ以上、平均厚み０．３〜３ｍｍの電気絶縁層を更に有することを特徴とする請求項１〜６のいずれかに記載のＬＥＤ照明具。
【請求項８】
前記電気絶縁層は、ノッチ付アイゾット耐衝撃強度が５ｋＪ／ｍ２以上であることを特徴とする請求項７に記載のＬＥＤ照明具。
【請求項９】
少なくとも一部が前記ＬＥＤ素子に近接して配置され、少なくとも一方向に対する熱伝導率が２Ｗ／ｍ・Ｋ以上であって、平均厚みが０．５〜５ｍｍである熱伝導層を有することを特徴とする請求項１〜８のいずれかに記載のＬＥＤ照明具。
【請求項１０】
前記熱伝導層の熱伝導率と厚み（単位ｍ）との積が０．０１Ｗ／Ｋ以上である事を特徴とする請求項９に記載のＬＥＤ照明具。
【請求項１１】
前記熱伝導層の表面積（ｍ２）を前記ＬＥＤ素子への投入電力（Ｗ）で割った値が０．０００５〜０．０２ｍ２／Ｗの範囲にある事を特徴とする請求項９または１０に記載のＬＥＤ照明具。
【請求項１２】
ＬＥＤ素子発光制御用電子回路の周囲に形成する電気絶縁層のＬＥＤ素子発光制御用回路に相対しない側の面の少なくとも一部に、前記熱伝導層が積層形成されていることを特徴とする請求項９〜１１のいずれかに記載のＬＥＤ照明具。
【請求項１３】
前記熱伝導層の少なくとも一部には、体積抵抗が１０１１Ω・ｃｍ以上、平均厚みが０．０１〜３ｍｍの電気絶縁層が積層形成され、前記熱伝導層と前記電気絶縁層の積層体の厚み方向のＩＥＣ６１０００準拠の静電破壊電圧が５ｋＶ以上、絶縁破壊電圧が０．５ｋＶ以上であることを特徴とする請求項９〜１２のいずれかに記載のＬＥＤ照明具。
【請求項１４】
前記熱伝導層が最表層として形成され、その最表層側の面の少なくとも一部に、体積抵抗が１０１１Ω・ｃｍ以上、平均厚みが０．０１〜３ｍｍの前記電気絶縁層が積層形成されており、前記熱伝導層と前記電気絶縁層の積層体の厚み方向のＩＥＣ６１０００準拠の静電破壊電圧が５ｋＶ以上、絶縁破壊電圧が０．５ｋＶ以上であることを特徴とする請求項９〜１３のいずれかに記載のＬＥＤ照明具。
【請求項１５】
前記熱伝導層の少なくとも一部に、ノッチ付アイゾット耐衝撃強度が５ｋＪ／ｍ２以上で、平均厚みが０．３〜３ｍｍの補強層が積層形成されていることを特徴とする請求項９〜１４のいずれかに記載のＬＥＤ照明具。
【請求項１６】
前記熱伝導層は、層内の少なくとも一方向における熱伝導率が２W／ｍ・K以上の金属を成形してなることを特徴とする請求項９〜１５のいずれかに記載のＬＥＤ照明具。
【請求項１７】
前記金属が、銅、銀、アルミニウム、鉄、ステンレス、亜鉛、チタン、珪素、クロム、マグネシウムのいずれか１つ、またはいずれか２つ以上の合金であることを特徴とする請求項１６に記載のＬＥＤ照明具。
【請求項１８】
前記熱伝導層は、熱伝導性フィラーを含有し、層内の少なくとも一方向における熱伝導率が２W／ｍ・K以上の熱伝導性樹脂組成物を成形してなることを特徴とする請求項９〜１５のいずれかに記載のＬＥＤ照明具。
【請求項１９】
前記熱伝導層は、マトリクス樹脂１００体積部に対して１０〜１００体積部の熱伝導性フィラーを含有する熱伝導性樹脂組成物を成形してなることを特徴とする請求項１８に記載のＬＥＤ照明具。
【請求項２０】
前記熱伝導性フィラーは、メソフェーズピッチを原料としたピッチ系黒鉛化短繊維を有することを特徴とする請求項１８もしくは１９のいずれかに記載のＬＥＤ照明具。
【請求項２１】
最外郭層の少なくとも一部に３次元形状の賦型が為され、賦型の為された部分の表面積は、平坦面である場合に比べて、１．２倍以上である事を特徴とする請求項１〜２０のいずれかに記載のＬＥＤ照明具。
【請求項２２】
前記周囲筐体は樹脂もしくは樹脂組成物を成形してなり、周囲筐体を為す樹脂もしくは樹脂組成物のノッチ付アイゾット耐衝撃強度が５ｋＪ／ｍ２以上であることを特徴とする請求項１〜２１のいずれかに記載のＬＥＤ照明具。
【請求項２３】
前記周囲筐体が、その底面部分でＬＥＤ実装基板の少なくとも一部分を押さえつけて固定されることを特徴とする請求項１〜２２のいずれかに記載のＬＥＤ照明具。
【請求項２４】
前記ＬＥＤ素子の出射光の一部が、前記周囲筐体の光透過性の部位を透過して前記周囲筐体の外部に出射することを特徴とする請求項１〜２３のいずれかに記載のＬＥＤ照明具。
【請求項２５】
前記周囲筐体の一部に半透過光反射性の部位が設けられ、当該半透過光反射性の部位を透過して前記ＬＥＤ素子の出射光の一部が前記周囲筐体の外部に出射することを特徴とする請求項１〜２４のいずれかに記載のＬＥＤ照明具。
【請求項２６】
前記ＬＥＤ素子の周囲に配置され、光反射率が６０％以上であって、前記ＬＥＤ素子出射光のうち前記導光拡散層に直接入射しない光路を取る光を反射させ、導光拡散層に入射せしめる光反射層を更に有することを特徴とする請求項１〜２５のいずれかに記載のＬＥＤ照明具。
【請求項２７】
全光束量が９０ルーメン以上である請求項１〜２６のいずれかに記載のＬＥＤ照明具。
【発明の詳細な説明】
【技術分野】
【０００１】
本発明は、発光ダイオード（ＬＥＤ）を光源に用いた照明具に関し、ＬＥＤ照明光の指向性やスポット径の制御が可能で目に優しい照明となり、軽量性、デザイン性、電気的信頼性（絶縁信頼性）、落下安全性等に優れ、熱的信頼性（放熱性）、機械的信頼性（機械的強度）を十分に有したＬＥＤ照明具に関するものである。
【背景技術】
【０００２】
近年、省エネルギー、長寿命の特徴を有した発光ダイオード（ＬＥＤ）を光源に用いた照明具が、白熱電球、ハロゲンランプ、クリプトンランプ等の従来光源の代替として普及し始めている。（例えば特許文献１、２）
【先行技術文献】
【特許文献】
【０００３】
【特許文献１】特開２００９−９３９２６号公報
【特許文献２】特開２００１−２４３８０９号公報
【発明の概要】
【発明が解決しようとする課題】
【０００４】
しかしながらこれまでに提案されているＬＥＤ照明具は、白熱電球、ハロゲンランプ、クリプトンランプ等の従来の各種照明用光源と対比すると、照明光に必要とされる指向性制御（配光分布、スポット径等の制御）が十分とは言えず、またＬＥＤ素子由来の点光源状の照明光となりやすく、直視すると非常に危険であり、目に優しい照明となっていないとの問題があった。
【課題を解決するための手段】
【０００５】
本発明のＬＥＤ照明具は、前記課題解決に関し、少なくとも次の構成要素を具備することを特徴とするＬＥＤ照明具である。
１）ＬＥＤ素子
２）前記ＬＥＤ素子の発光面側に相対する面から前記ＬＥＤ素子の出射光が入光される光透過性の層と、前記光透過性の層における前記ＬＥＤ素子の発光面に相対する面と反対側の面に設けられ、前記入光された出射光を前記ＬＥＤ素子の発光面の鉛直方向に対して４５°以上かつ１３５°以下の角度範囲に他の角度範囲よりも強い光を出射させる機能を有する導光拡散層
３）前記導光拡散層からの出射光が入射されるＬＥＤ素子の周囲筐体
また本発明は、前記導光拡散層が、当該導光拡散層に入射したＬＥＤ出射光の全光量のうち、当該導光拡散層から鉛直方向に対して４５°以上、１３５°以下の角度範囲に出射する光量が、当該導光拡散層のＬＥＤ素子と相対する面と反対側の面から鉛直方向に対して０°以上、４５°未満の角度範囲に出射する光量よりも大きくする機能を有する事を特徴とするＬＥＤ照明具である。【０００６】
また本発明は、前記導光拡散層の前記ＬＥＤ素子に相対する面、もしくは前記導光拡散層と前記ＬＥＤ素子とに挟持された空間内に、前記ＬＥＤ素子からの出射光を屈折させ、前記鉛直方向に前記出射光の進行方向を収束する光屈折レンズを備える事を特徴とするＬＥＤ照明具である。【０００７】
また本発明は、光反射性を有する反射面を備えた筐体であって、導光拡散層からの出射光を当該反射面で反射して、前記鉛直方向に沿って出射する筐体を有することを特徴とするＬＥＤ照明具をも含む。【０００８】
また更に本発明は、ＬＥＤ素子の放熱に関し、少なくとも層の一部がＬＥＤ素子に近接して配置され、少なくとも一方向に対する熱伝導率が２Ｗ／ｍ・Ｋ以上であって、平均厚みが０．５〜１０ｍｍである熱伝導層を具備するＬＥＤ照明具である。【０００９】
またＬＥＤ素子の発光制御用電子回路を内蔵し、ＬＥＤ素子発光制御用電子回路が、体積抵抗が１０１１Ω・ｃｍ以上、厚み方向のＩＥＣ６１０００準拠の静電破壊電圧が５ｋＶ以上、絶縁破壊電圧が０．５ｋＶ以上、平均厚み０．３〜３ｍｍの電気絶縁層に取り囲まれるＬＥＤ照明具であり、当該電気絶縁層はノッチ付アイゾット耐衝撃強度が５ｋＪ／ｍ２以上の層であるＬＥＤ照明具である。【００１０】
また更には、ＬＥＤ素子発光制御用電子回路の周囲に形成された電気絶縁層の発光駆動制御回路に相対しない側の面の少なくとも一部に、熱伝導層が積層形成されているＬＥＤ照明具である。【００１１】
更に本発明は、前記ＬＥＤ素子の周囲筐体および／または光透過性カバー層および／または導光拡散層および／または電気絶縁層が、樹脂もしくは樹脂組成物を成形してなる層であるＬＥＤ照明具である。【００１２】
そして更に本発明は、ＬＥＤ素子の周囲筐体が、その底面部分でＬＥＤ実装基板の少なくとも一部分を押さえつける形で、ＬＥＤ照明具内に固定されるＬＥＤ照明具である。
【発明の効果】
【００１３】
これら本発明のＬＥＤ照明具は、ＬＥＤ照明光の指向性やスポット径制御が可能で、目に優しい照明が得られ、またＬＥＤ照明具の構成部品に樹脂成型材料を多用することにより、軽量性、デザイン性、電気的信頼性（絶縁信頼性）、落下安全性等に優れ、かつ熱的信頼性（放熱性）、機械的信頼性（機械的強度）を十分に有するＬＥＤ照明具として、幅広い用途に利用可能である。
【図面の簡単な説明】
【００１４】
【図１】本発明のＬＥＤ照明具の構造の一例（正面からみた断面図）
【図２】本発明のＬＥＤ照明具の構造の一例（正面からみた断面図）
【図３】本発明のＬＥＤ照明具の構造の一例（正面からみた断面図）
【図４】本発明のＬＥＤ照明具の構造の一例（正面からみた断面図）
【図５】本発明のＬＥＤ照明具の構造の一例（正面からみた断面図）
【図６】本発明のＬＥＤ照明具の構造の一例（正面からみた断面図）
【図７】本発明におけるランプ最外郭層の表面積アップに関わる凹凸賦型パターンの一例である（凹凸賦型された最外郭層の一部分を示す上面図）
【図８】本発明におけるランプ最外郭層の表面積アップに関わる凹凸賦型パターンの一例である（凹凸賦型された最外郭層の一部分を示す上面図）
【図９】本発明のＬＥＤ照明具におけるＬＥＤ素子からの出射光の光路分布の一例（光学シミュレーションによる計算結果例、正面からみた断面図）
【図１０】本発明のＬＥＤ照明具の照度分布評価に関わる相対位置を説明する図（正面からみた断面図）
【図１１】本発明のＬＥＤ照明具の照度分布の一例（縦軸は相対照度、横軸は照射面上の位置）
【図１２】本発明のＬＥＤ照明具の照度分布評価に関わる相対位置を説明する図（上面図）
【図１３】本発明のＬＥＤ照明具の照度分布の一例（縦軸は相対照度、横軸は照射面上の位置）
【図１４】本発明の導光拡散層の一例
【図１５】本発明の導光拡散層の一例
【図１６】導光拡散層の形状設計パラメータの説明図（正面からみた断面図）
【図１７】コーニック係数（コーニック面の形状パラメータ）に関する説明図（正面からみた断面図）
【図１８】導光拡散層の全反射面の形状設計パラメータの説明図の一つ（正面からみた断面図）
【図１９】導光拡散層の全反射面の形状設計パラメータの説明図の一つ（正面からみた断面図）
【図２０】導光拡散層の全反射面の形状設計パラメータの説明図の一つ（正面からみた断面図）
【図２１】本発明のＬＥＤ照明具の構造の一例（正面からみた断面図）
【図２２】本発明のＬＥＤ照明具の構造の一例（正面からみた断面図）
【図２３】本発明のＬＥＤ照明具の構造の一例（正面からみた断面図）
【図２４】本発明のＬＥＤ照明具の構造の一例（正面からみた断面図）
【図２５】導光拡散層の構成部位の説明図（正面からみた断面図）
【図２６】導光拡散層の構成部位の説明図（正面からみた断面図）
【図２７】本発明のＬＥＤ照明具の構造の一例（正面からみた断面図）
【図２８】本発明の導光拡散層の一例
【図２９】本発明のＬＥＤ照明具の照度分布の一例（縦軸は相対照度、横軸は照射面上の位置）
【図３０】本発明のＬＥＤ照明具の照度分布の一例（縦軸は相対照度、横軸は照射面上の位置）
【図３１】本発明のＬＥＤ照明具の一例
【図３２】本発明における導光拡散層からの光出射角度の好適範囲を説明する図
【図３３】光反射層の好適配置の一例を示す模式図（正面からみた断面図、および上面図）
【図３４】光反射層の好適配置の一例を示す模式図（正面からみた断面図、および上面図）
【図３５】光反射層の好適配置の一例を示す模式図（正面からみた断面図、および上面図）
【図３６】光反射層の好適配置の一例を示す模式図（正面からみた断面図、および上面図）
【図３７】周囲筐体を透過して外部空間に出射するＬＥＤ出射光の光路の一例（正面からみた断面図）
【図３８】周囲筐体を透過して外部空間に出射するＬＥＤ出射光の光路の一例（正面からみた断面図）
【図３９】本発明のＬＥＤ照明具の構造の一例（正面からみた断面図）
【図４０】本発明のＬＥＤ照明具の構造の一例（正面からみた断面図）
【図４１】図４０に例示したＬＥＤ照明具における光反射層の形状、配置の模式図（正面からみた断面図、および上面図）
【図４２】本発明のＬＥＤ照明具の外観図である。
【図４３】本発明のＬＥＤ照明具の外観図である。
【図４４】本発明の導光拡散層の外観図である。
【図４５】本発明の導光拡散層の外観図である。
【発明を実施するための形態】
【００１５】
本発明のＬＥＤ照明具は、前述のように、少なくとも次の構成要素を具備することを特徴とするＬＥＤ照明具である。
１）光源としてのＬＥＤ素子
２）ＬＥＤ素子の出射面側に近接して設けられた光透過性の層であって、ＬＥＤ素子と相対する面と反対側の層表面に概逆円錐状の凹部からなる全反射面が形成されており、ＬＥＤ素子の出射光をＬＥＤ素子の鉛直方向に導光した後に、全反射面において全反射させ、鉛直方向に対して４５°以上、１３５°以下の角度範囲に最も強く光を出射させる機能を有する導光拡散層
３）ＬＥＤ素子の周囲筐体
尚、ここで鉛直方向とは、ＬＥＤ素子の発光面（平面）を基準とした場合の、発光面と垂直な方向を言う。また平面方向とは、ＬＥＤ素子の発光面（平面）を基準とした場合の、発光面と平行な方向を言う。
【００１６】
また更に、本発明のＬＥＤ照明具は、既存光源でスポット光源として用いられることの多いミラー付きハロゲンランプ（ダイクロハロゲンランプ）等と類似した光の指向性（配光分布）制御が可能なＬＥＤ照明具として、ＬＥＤ素子の周囲筐体の少なくとも一部が光反射性を有する筐体であって、導光拡散層からの出射光は、光反射性を有する筐体面で光反射した後に、光透過性カバー層から外部に出射する光学システムを有したＬＥＤ照明具である。
【００１７】
以下に、本発明の実施の形態について順次説明する。
【００１８】
［ＬＥＤ照明具の具体的構造例］
本発明のＬＥＤ照明具の具体的構造例を、図１〜６、２１〜２４、２７、３１、３９、４０、４２、及び４３に例示する。図４２、４３は、図２４のＬＥＤ照明具を斜め方向から観察したときの外観図であり、図中、電気絶縁層１２の上に３次元賦型層１９が存在する。また、図１〜６、図２１〜２４、２７、３１、３９、及び４０は、ＬＥＤ照明具の断面図の例を示す。図４２、４３のＡ−Ａ´における断面図の例が図２４のＬＥＤ照明具の例に対応する。尚、断面の切断面の位置は図１〜６、図２１〜２３、２７、３１、３９及び４０に例示のＬＥＤ照明具でも同様である。これらは共通して、導光拡散層３を有している。導光拡散層３には、ＬＥＤ素子１と相対する面と反対側の面（図２５の記号３ａで示す全反射面と、図２６の記号３ｂで示す淵部面の２つからなる面）に、概逆円錐状の凹部からなる全反射面（図２５の全反射面３ａ）が形成され、ＬＥＤ素子１の出射光をＬＥＤ素子１の鉛直方向（図中縦方向）に導光した後に、全反射面３ａにおいて多くの光が導光拡散層３内に全反射される。
【００１９】
ここで概逆円錐状の凹部とは、図２５の記号３ａで示す全反射面の断面図に見られるＶ字谷形状の部分の事を言い、図１〜６、９、１４〜２８、３１の各例の記号３で示す導光拡散層が共通して有しているが、完全な直線からなるＶ字だけではなく、多少曲線状になったＶ字形状も含んでいる。すなわち３次元形状として表現すれば、完全な逆円錐形の凹形状と、多少曲面状になった凡そ逆円錐状の凹形状を含む。本発明では、これらを合せて本明細書では「概逆円錐状の凹部」と表現している。
【００２０】
この全反射に基づき、鉛直方向に導光した多くのＬＥＤ出射光の進行方向を鉛直方向から平面方向（図中横方向）に変換し、導光拡散層３から鉛直方向に対して４５°以上、１３５°以下の角度範囲（ＬＥＤ素子１の相対位置２６を示す図３２に例示）に最も強く光が出射する。
【００２１】
ここで「最も強く光が出射する」とは、導光拡散層３に入射したＬＥＤ出射光の全光量のうち、導光拡散層３から鉛直方向に対して４５°以上、１３５°以下の角度範囲に出射する光量が、導光拡散層３のＬＥＤ素子１と相対する面と反対側の面（図２５の記号３ａで示す全反射面と、図２６の記号３ｂで示す淵部面の２つからなる面）から鉛直方向に対して０°以上４５°未満の角度範囲に出射する光量よりも少なくとも大きい事を意味する。
【００２２】
すなわち、これらのＬＥＤ照明具では、ＬＥＤ素子１を出射した光は導光拡散層３の下面より入射後、鉛直方向に層内を導光した後に、導光拡散層３上面の全反射面３ａにおいて、その大部分が全反射を受け、進行方向を変換された後に導光拡散層３を出射する。導光拡散層３の形状にも拠るが、全反射面３ａで全反射を受けた光は多くの場合、導光拡散層３の側面（図２５の記号３ｄで示す面）から出射する形になる。ここで適切な形状の導光拡散層３を用いることにより、鉛直方向に対して４５°以上、１３５°以下の角度範囲に強く光を出射させる事ができる。
【００２３】
ここで一般にＬＥＤ素子１は、特別な光学レンズを素子上に積層する場合等を除き、鉛直方向を中心に光が出射し、光の広がり方が小さい。すなわち鉛直方向に対して０°以上４５°未満の角度範囲に出射する光量が、ＬＥＤ素子１の全出射光量の５０％以上を占める事が一般的である。
【００２４】
このように一般的には鉛直方向を中心に出射するＬＥＤ出射光に対し、本発明の導光拡散層は、鉛直方向に対して４５°以上、１３５°以下の角度範囲に光の進路を変換する機能を有するため、光の出射方向を大きく広げる事ができる。
【００２５】
前述のように、本発明の導光拡散層を使用しない従来のＬＥＤ照明具では、ＬＥＤ出射光が直進性で、光の広がり方が小さいため、ＬＥＤ照明具から遠く離れない限り、出射光の断面積あたりのエネルギー（光束密度）が大きく、特に高照度のＬＥＤ照明具では、光を直視できない、光が目に優しくない等の問題が生じる。
【００２６】
これに対し、本発明の導光拡散層を用いたＬＥＤ照明具では、ＬＥＤ出射光の直進性を抑制し、光の広がりを大きくしているため、出射光の断面積あたりのエネルギー（光束密度）が相対的に小さくなり、目に優しい光となる。
【００２７】
また本発明のＬＥＤ照明具の中で、このように導光拡散層で一旦広げた光を、別途設けた光反射性を有する筐体反射面６ａで反射させるタイプのＬＥＤ照明具においては、筐体反射面６ａの傾斜角度や形状の制御により、反射後の光出射の角度分布を狭くし、該平行光線に近い指向性の高いＬＥＤ照明光を得る事が可能である。
【００２８】
この場合、ＬＥＤ素子１の出射面より格段に大きな面積を有する筐体反射面６ａが擬似光源として機能するため、ＬＥＤ素子１の直接出射光が点光源状にきつく見えるのとは異なり、面状に光るので、出射光の角度分布を狭く、指向性が強くなるよう設計した場合でも目に優しい光とする事ができる。
【００２９】
図１〜３、２１、２３、２４、２７はスポット照明として用いられることの多い既存のハロゲンランプ等と類似した光の指向性（配光分布）制御が可能なＬＥＤ照明具である。これらＬＥＤ照明具では、ＬＥＤ素子の周囲筐体４には、少なくともその一部が光反射性を有する筐体反射面６ａを用いる。
【００３０】
これらのＬＥＤ照明具において、導光拡散層３から、鉛直方向に対して４５°以上、１３５°以下の角度範囲に出射された光は、筐体反射面６ａで反射を受け、再度鉛直方向を中心とする方向に進行方向が変換され、その後、光透過性カバー層５を通過して、ＬＥＤ照明具外部に出射する。
【００３１】
ここで導光拡散層３上面の概逆円錐状凹部の形成面はそこにあたかも光源があるように見える、すなわち擬似光源として機能する。このようなシステムによって、従来のミラー付きハロゲンランプ（ダイクロハロゲンランプ）等と外観上見え方が類似して違和感なく、かつスポット光源として好適な配光分布を有したＬＥＤ照明具とすることができる。
【００３２】
尚、図２７に対応する図３７の記号２８に例示した光路のように、本発明のＬＥＤ照明具ではＬＥＤ素子１の出射光の一部が、筐体反射面６ａ以外の部位、すなわち光透過性を有する部位から外部空間に直接出射するようにしても良い。これは意図的にＬＥＤ照明具の側面側、後方側にも一部の光を漏れ出させる事によって、ＬＥＤ照明具が側面側、後方側から見ても美しく光ってみえるといったデザイン効果、意匠性を付与する目的である。尚、本目的は、図２７に対応する図３８の記号２９に例示した光路のように、筐体反射面６ａを一部の光を透過し、他を反射する半透過光反射性（ハーフミラー等）とし、この半透過光反射性の部位を透過して外部空間に出射させる方法によっても実現できる。
【００３３】
このようにＬＥＤ照明具の側面側、後方側にも一部の光を漏れ出させる事を意図する場合には、ＬＥＤ照明具の全光束を１００とした場合、全光束に対し、周囲筐体を透過もしくは通過して、周囲筐体の外周面から出射する光束の割合を１〜４０の範囲、より好ましくは２〜３０の範囲、更に好ましくは３〜２０の範囲とする事が好ましい。前記割合が１未満と小さい場合には光の漏れが十分に認識しにくく、デザイン効果、意匠性等の付与が不十分となりやすい。また割合が４０超と大きくなると、ＬＥＤ照明具の鉛直方向に出射する光量が不十分となり、必要な照度を得る上で好ましく無い場合が多い。
【００３４】
尚、前記のようにＬＥＤ照明具の側面側、後方側にも一部の光を漏れ出させる事を意図しない場合には、ＬＥＤ照明具の全光束を１００とした場合、全光束に対し、周囲筐体を透過もしくは通過して、周囲筐体の外周面から出射する光束の割合を１未満とする事が好ましい。
【００３５】
尚、ここでＬＥＤ照明具から外部空間に出射する光束量（全光量）は、専用測定装置の積分反射球の中央にＬＥＤ照明具を配し、ＬＥＤ照明具から外部空間に出射する光線を積分反射球の表面で反射させ、その反射光を受光センサに集光して、光強度の測定を行い、算出する。また、周囲筐体を透過もしくは通過して、周囲筐体の外周面から出射する光束量は、例えばＬＥＤ照明具の光透過性カバー層５を取り外し、光吸収性の黒色板（本発明の測定に際しては、光透過率０％、光吸収率９７％以上の光吸収性の黒色板を使用するものとする）に付け替える等の手段により、ＬＥＤ照明具から鉛直方向に出射する光を完全に遮断した上で、前記同様の積分反射球を用いた光強度の測定にて算出する。
【００３６】
さて、これら光反射性を有する筐体を用いたＬＥＤ照明具での光出射角度分布のコントロールは導光拡散層３と筐体反射面６ａの形状等の設計により行う事になる。全体設計上、筐体反射面６ａの設計自由度をできるだけ高める事が好ましい関係で、導光拡散層３からの光出射角度範囲は前記好適範囲に比べて多少狭くなるように設計する事が好ましい。
【００３７】
すなわち、より好ましくは、導光拡散層３から鉛直方向に対して５０°以上、１３０°以下の角度範囲、更に好ましくは５５°以上、１２５°以下の角度範囲、最も好ましくは６０°以上、１２０°以下の角度範囲に出射する光量が、導光拡散層３におけるＬＥＤ素子１と相対する面と反対側の面から鉛直方向に対して０°以上、４５°未満の角度範囲に出射する光量より大きくさせるよう設計する事が好ましい。
【００３８】
また導光拡散層３からの出射光の光束が、筐体反射面６ａに到達する以前に一旦収束点を有するように設計する事も好ましく、この場合、本収束点を焦点とする放物面、双曲面等を筐体反射面６ａの形状もしくはそのベースとなる形状として利用する事ができる。尚、収束点は厳密に点でなく、光学設計を行う上で大きな支障にならない程度の大きさを有していても構わない。
【００３９】
また図４〜６、２２、３１の例は、前記の図１〜３、２１、２３、２４、２７の例とは異なり、ＬＥＤ素子１の周囲筐体４はその大部分が光透過性となっている。導光拡散層３から鉛直方向に対して４５°以上、１３５°以下の角度範囲に出射された光はＬＥＤ素子１の周囲筐体４を透過してＬＥＤ照明具の外部に広い角度範囲で出射する。これらのＬＥＤ照明具では、ＬＥＤ照明具からできる限り広い角度に光が出射するように設計する事が好ましい場合が多く、導光拡散層３からの出射方向は、鉛直方向に対して４５°以上、１３５°以下の角度範囲への出射割合を最も大きくした上で、それ以外の角度範囲も含めて、できるだけ広い角度範囲とする事が好ましい。
【００４０】
ここでも導光拡散層３上面の概逆円錐状凹部の形成面はそこにあたかも光源があるように見える、すなわち擬似光源として機能する。このようなシステムによって、従来の丸電球、ミニクリプトンランプ等と外観の見え方が類似して違和感のない、かつ非常に広角な配光分布を有したＬＥＤ照明具とすることができる。
【００４１】
尚、これら例示のＬＥＤ照明具において、熱伝導層２、導光拡散層３、ＬＥＤ素子１の周囲筐体４、ＬＥＤ素子１の周囲筐体４のネジ勘合部４ａ、光透過性カバー層５、筐体反射面６ａ、光反射層形成部位６ｂ、ＬＥＤ素子１発光制御用電子回路の配置スペース７、ガイシ部８、口金９ａ、９ｂ、電気絶縁層１０、電気絶縁層（兼補強層）１２、低熱抵抗層１３、ＬＥＤ実装基板１４、表面保護用電気絶縁性フィルム１５、粘接着シート１６、低熱抵抗性の接着層もしくは放熱グリス層１７、シーリング層１８、３次元賦型層形成部位１９、第１の放熱層２０、第２の放熱層２１、光屈折レンズ２３（図３１）、光反射性の光反射層２４（図３１）は、各図に記した正面から見た断面図を縦軸方向に回転させた形状であり、上面図としては円形もしくは同心円状として見える形状である。ただし各部品の組み合わせの関係上、円周方向に一部分を取り去って、円弧状となる場合もある。
【００４２】
むろん本発明の熱伝導性樹脂複合成形体やＬＥＤ照明装置の構造はこれら例示に限定されるものではなく、上面図が多角形となる形状も含め、様々なバリエーションが可能である。また各構成部品間は必要に応じて、接着剤やネジ締結等により固定することが好ましい。また必要に応じ、水分が入り込まないように、シール性に優れた接着剤、もしくはシール材の併用等も行われる。
【００４３】
［ＬＥＤ素子１］
ＬＥＤ照明具の光源として用いられる発光ダイオート（ＬＥＤ）型の発光素子である。本発明においては、ＬＥＤ照明具として十分な照度を得ること、光学設計上の観点、構造コンパクト化の観点より、チップタイプの高出力ＬＥＤを用いることが好ましく、定格出力として０．５Ｗ以上、より好ましくは１Ｗ以上、更に好ましくは２Ｗ以上のものが好ましく用いられる。発光色は特に限定はなく、様々な色温度のもの、もしくは着色の為されたものが、利用できるが、汎用用途に用いる際には市販されている既存電球に類似した電球色タイプもしくは白色タイプのＬＥＤ素子１を用いることが好ましい。
【００４４】
ＬＥＤ素子１は一般に素子特性として内部の熱抵抗を規定しているが、内部の熱抵抗の小さいものが好ましく、好ましくは２０℃／Ｗ以下のもの、より好ましくは１０℃／Ｗ以下のもの、更に好ましくは５℃／Ｗ以下のものが用いる事が好ましい。
【００４５】
ＬＥＤ素子１は１個で用いても良いし、複数個用いても良い。ＬＥＤ素子１を配する位置は光学的設計（指向性、配光分布の設計）の観点より、後述の導光拡散層３、周囲筐体４（内面に光反射層６ａが配されている）との位置関係を考慮して、好ましい位置に設けられる。例えば図１に例示したＬＥＤ照明具のように導光拡散層３（円柱状）、周囲筐体４（半球状）ともに回転対称な形状である場合には、ＬＥＤ素子１を１個で用いる場合には回転中心の軸近傍の位置に設けることが好ましい。またＬＥＤ素子１を複数個用いる場合にはそれらの重心位置が回転中心の軸近傍に来るように配し、かつＬＥＤ素子１を互いにできるだけ近接させて配することが好ましい。
【００４６】
［導光拡散層３］
導光拡散層３はＬＥＤ素子１の出射面側に近接して設けられた光透過性の素材からなり、概逆円錐状の凹部形状部位を有し、ＬＥＤ素子１からの光を導光し拡散させる層である。概逆円錐状の凹部形状部位は全反射面３ａとなる。ここで「光透過性」とは、本発明のＬＥＤ照明具の発光源として用いられるＬＥＤ素子１の主発光波長帯において、光透過率が高い事を意味しており、より具体的には、導光拡散層３を形成する材料を厚み２ｍｍの平板状に成型して、その４００〜７００ｎｍの可視波長領域で光透過率を測定した場合に、前記波長領域の中の少なくとも２０ｎｍ幅（例えば４００〜４２０ｎｍ、５４０〜５６０ｎｍ等）の波長帯域で７０％以上の光透過率を有する事と定義する。ここで光透過率は好ましくは８０％以上、より好ましくは８５％以上、最も好ましくは９０％以上である。また光透過率が７０％となる波長領域や帯域の大きさについても特に制約はなく、例えば白色のＬＥＤ素子１を用いる場合には、照明光の着色の為に意図的に導光拡散層３自身に光吸収性を有させる場合を除き、４００〜７００ｎｍの波長全体で７０％以上の光透過率を有する事が好ましい。
【００４７】
本発明の導光拡散層３は前述の通り、ＬＥＤ素子１と相対する面と反対側の層表面に概逆円錐状の凹部からなる全反射面３ａが形成されており、ＬＥＤ素子１の出射光をＬＥＤ素子１の鉛直方向に導光した後に、全反射面３ａにおいて全反射させ、鉛直方向に対して４５°以上、１３５°以下の角度範囲に最も強く光を出射させる機能を有する層である。
【００４８】
すなわち導光拡散層３は、導光拡散層３から鉛直方向に対して４５°以上、１３５°以下の角度範囲に出射する光量が、導光拡散層３のＬＥＤ素子１と相対する面と反対側の面から鉛直方向に対して０°以上、４５°未満の角度範囲に出射する光量よりも少なくとも大きくするとの機能を有する事が好ましい。
【００４９】
尚、導光拡散層３から鉛直方向に対して４５°以上、１３５°以下の角度範囲に出射する光量を１００とした場合に、導光拡散層３のＬＥＤ素子１と相対する面と反対側の面から鉛直方向に対して０°以上、４５°未満の角度範囲に出射する光量は、好ましくは７０以下、より好ましくは５０以下、更に好ましくは３０以下、最も好ましくは２０以下である。
【００５０】
前記概逆円錐状凹部の形状に関しては、完全な逆円錐形状に限定するものではなく、それに類似した形状、例えば、その錐面が多少曲面状となっているもの（例えば図４または図６における記号３）も含むものとする。すなわち完全な逆円錐状でなくても全反射面３ａとしての機能を果たす類似の形状であれば良い。
【００５１】
すなわち概逆円錐状の凹部は、該部に入射する光に対し全反射面３ａとして機能するため、鉛直方向に対して一定の傾斜を有する事が好ましい。入射光の入射角度が鉛直方向のみであれば、全反射の臨界角条件にて傾きの好適範囲を決める事ができるが、実際には入射光の入射角度は鉛直方向に対し、ある程度のばらつきを有する事も加味すると、鉛直方向に対して概ね０〜６０度の範囲内で傾斜している事が好ましい。すなわち概逆円錐状の凹部の形成される導光拡散層３のＬＥＤ素子１と相対する面と反対側の表面の総面積に対し、鉛直方向に対し、０〜６０度の傾き角の範囲にある面の積算面積が５０％以上を占める事が好ましい。
【００５２】
概逆円錐状の凹部は、前述のように、反射面を挟む２つの媒質の屈折率差と反射面への光入射角により定まる全反射条件を満たす全反射面の形状とする事が最も好ましいが、必要に応じ、概逆円錐状の凹部上には、光反射率の高い金属層、誘電体層等の単層膜もしくは積層膜を積層してもかまわない。
【００５３】
尚、導光拡散層３のＬＥＤ素子１側の面、もしくは導光拡散層３とＬＥＤ素子１とに挟持された空間内には、ＬＥＤ素子１からの出射光を屈折およびまたは反射させ、鉛直方向を中心に光の進行方向を収束し、前記概逆円錐状の凹部からなる全反射面３ａに直接入射する光の割合を高める機能を有する光学層が設けられている事が好ましい。本光学層の設置は、ＬＥＤ素子１出射光の光利用効率を高める上で、また本発明の目的とする人間が直視しても優しい照明光を得る上でも好ましい。これら光学層としては、例えば凹凸形状を有する光屈折レンズ（例えば図２５における記号３ｃの凸レンズ）、フレネルレンズ、空気界面での全反射や高光反射率の反射層による光反射を利用した反射ミラー等が挙げられる。
【００５４】
これらの中でも、限られたスペースの中で効率良く光を収束できる事、全反射層への光入射効率を高める事、全反射層への光入射角度の制御性に優れる事等の理由により、特に凸レンズ状の光屈折面を有するレンズが好ましく用いられる。
【００５５】
光屈折レンズは、導光拡散層３のＬＥＤ素子１側の面に配される事が好ましく、ＬＥＤ素子１に対してレンズが凸となる向きに設けられる事が好ましい。また場合によっては、導光拡散層３とは別に光屈折レンズを設けても良く、導光拡散層３とＬＥＤ素子１とに挟持された空間内に配される。後者の場合、導光拡散層３と光屈折レンズは直接積層されていても良いし、距離を置いて（場合によっては空気層等を介して）分離配置しても良い。例えば、図４〜６に例示の丸電球型の本発明のＬＥＤ照明具では、擬似光源として機能する全反射層の位置を球状の周囲筐体４の中心近傍に配するとの設計を行う場合、導光拡散層３の全反射面３ａとＬＥＤ素子１との空間距離を大きく取る必要が生ずる。この場合、光学設計上、光屈折レンズとＬＥＤ素子１との空間距離をあまり大きくせず、光屈折レンズと導光拡散層３との空間距離を大きく取る方が好ましい場合が多く、導光拡散層３内部の光吸収による光ロスや部品重量アップ、成形収縮による形状精度低下等を考慮し、分離配置が好ましい場合がある。
【００５６】
尚、図３１、３３、３４、３５、３６、３９、４０、４１に例示するように、ＬＥＤ素子１の周囲、もしくはＬＥＤ素子１と導光拡散層３もしくは光屈折レンズ２３（図３１）の一部を取り囲む形で、光反射率が５０％以上の光反射層２４を設けても良い。光反射層２４はＬＥＤ素子１の出射光のうち、導光拡散層３に直接入射しない光路を取る光、すなわち導光拡散層３もしくは光屈折レンズ２３（図３１）の設けられている方向に出射しない光を、一旦反射させ、導光拡散層３もしくは光屈折レンズ２３（図３１）に入射させる事により、導光拡散層３に入射する光の総量を高め、光の利用効率を高める目的である。尚、光反射層２４は図３１、３９、４０、４１で例示するように導光拡散層３もしくは光屈折レンズ２３（図３１）の機械的支持を兼ねた層であっても良い。
【００５７】
光反射層２４としては、光反射性の顔料（酸化チタン、炭酸カルシウム等）等を複合した樹脂材料を成形してなる層、樹脂成形層に光反射率の高い金属材料等を蒸着、スパッタリング等により積層してなる層、光反射率の高い金属を成形してなる層、樹脂成型層に光反射性の高いフィルムを貼合してなる層等が挙げられる。
【００５８】
光反射性の層２４の光反射率は好ましくは６０％以上、より好ましくは７０％以上、更に好ましくは８０％以上、最も好ましくは９０％以上である。
【００５９】
尚、光反射層２４はＬＥＤ実装基板１４に接着固定して配置した場合、ＬＥＤ実装基板１４の熱を外部放散するヒートシンクとして機能させる事もできる。この場合、可能な範囲で表面積を大きな形状で形成する事が好ましく、また層の材料としても熱伝導率およびまたは赤外線輻射率の高い材料を用いる事が好ましい。
【００６０】
光屈折レンズ３ｃもしくは２３（図３１）の形状については、図１または図２に例示した球面の一部からなる曲面、もしくは楕円曲面、双曲面、放物面図の一部からなる曲面、図３または図５に例示した円錐状の面、図４または図６に例示したなだらかな曲面等が好ましく挙げられ、またフレネルレンズ状の形状をとっても良い。また複数の球面、円錐、曲面を組み合わせた形状としても良い。ＬＥＤ出射光の収束性の制御は、曲面の場合にはその曲率により、円錐状の場合にはその錐面の傾き角等によって行う事ができる。
【００６１】
尚、ＬＥＤ照明具において、複数個のＬＥＤ素子１を用いる場合、図１４（ここではＬＥＤ素子１を２個用いる場合を例示）に例示するように、各ＬＥＤ素子１の位置に対応する位置に光屈折レンズ３ｃもしくは２３（図３１）となる凸部形状を複数個設ける事も好ましい。この際、ＬＥＤ素子１の光発光部の重心位置を通る垂線が光屈折面となる凸部の頂点とほぼ一致する位置となるようにアライメントする事が好ましい。
【００６２】
尚、複数個のＬＥＤ素子１がアレー状に配列しているＬＥＤ照明具では、必要に応じ、ＬＥＤ素子１の位置と対応させて、複数個の導光拡散層３をアレー状に配列して用いる事も可能である。特にＬＥＤ素子１が直線上に複数個アレー状に配列している場合、もしくは縦横比の大きなＬＥＤ素子１等の場合には、導光拡散層３は図１５のような特定方向に寸法の長い導光拡散層３を用いても良い。
【００６３】
これら導光拡散層３の材質には、透明性に優れた樹脂、ガラス等が好ましく、特に、ポリメチルメタクリレート樹脂およびその共重合体（特にシクロ環およびその誘導体からなる構造を含むもの）、ポリカーボネート樹脂およびその共重合体、ポリ乳酸樹脂およびその共重合体、環状ポリオレフィン類およびその共重合体（特にシクロ環およびその誘導体からなる構造を含む樹脂、例えばＪＳＲ製  登録商標「アートン」、三井化学製  登録商標「アペル」、日本ゼオン製  登録商標「ゼオネックス」等）、ポリメチルペンテン類およびその共重合体（例えば三井化学製  登録商標「ＴＰＸ」等））、シリコーン樹脂、エポキシ樹脂等の樹脂や、無機ガラス材料（石英ガラス等）等が好ましく用いられ、軽量性、デザイン性の観点で樹脂材料を用いることが好ましい。成形方法については、その形状に応じ、射出成形、プレス成形、注型（重合）、ブロー成形等の方法から選択できる。
【００６４】
尚、本発明の導光拡散層３は、導光拡散層３と空気界面での全反射およびまたは屈折現象の利用を意図した複数の傾斜面を有した形状で形成したものであるが、このように適切に設計された複数の傾斜面を有する導光拡散層３は、層内部でＬＥＤ光を導光する機能に加え、ＬＥＤ光源から導光拡散層３への光入射効率（光導入効率）を高める目的や、導光拡散層３から出射するＬＥＤ光を広角に広げる目的、更には広角出射によって、光反射層６ａ等の形成された周囲筐体４への光入射量を増加させ、光反射層６ａで再反射させることで指向性の高い照明光を得るといった光学系の実現およびまたはレンズ、光拡散層として機能させる目的等で好適に用いることができる。
【００６５】
本導光拡散層３の形状設計に関しては、図１６に図示するように、主に以下のようなパラメータが存在する。すなわちＬＥＤ素子１から見て鉛直方向をＺ軸とし、それと垂直な面をＸＹ面とし、ＬＥＤ素子１表面のＺ座標をｚ＝０とした場合、Ａ）導光拡散層３の入射レンズ面（３ｃ）の頂点位置のＺ座標（ｚ１）、Ｂ）入射レンズ面の曲率半径（ｒ１）、Ｃ）入射レンズ面のコーニック係数（ｋ１）、Ｄ）入射レンズ面のＸＹ面投射長さ（ｐ１）、Ｅ）全反射面３ａの頂点位置のＺ座標（ｚ２）、Ｆ）全反射面３ａのＺ軸投影深さ（ｑ１）、Ｇ）全反射面３ａの形状制御パラメータ（ｑ２）、Ｈ）全反射面３ａのＸＹ面投射長さ（ｐ２）、（Ｉ）導光拡散層３のＬＥＤ素子１と相対する面と反対側の面のＸＹ面投射長さ（ｐ３）等である。尚、単位はｍｍを用いている。
【００６６】
ここでＣ）のコーニック係数（ｋ）は曲面（コーニック面）の形状を規定するパラメータであり、以下の式で与えられる。ここで、ｋ＝０では球面、−１＜ｋ＜０では楕円面、ｋ＝−１では放物面、ｋ＜−１では双曲面、ｋ＞０では偏球面となる。
ｂ ＝ｃa２／［１＋｛１―（１＋ｋ）ｃ２ ａ２｝１／２］      （式１）
（ここでa、ｂは図１７中に図示する部分の長さを示す。ｃは曲面の曲率であり、曲率半径の逆数に相当する）
またＧ）の全反射面３ａの形状制御パラメータ（ｑ２）に関しては、図１８〜２０に図示したように全反射面３ａの中間（全反射面３ａの深さｑ１の中点を通るＸＹ面と凹部斜面の交点）に制御点を設け、本制御点を通る（３次）スプライン曲線を回転掃引してなる面形状に近似し、本制御点／回転軸間距離（ｑ２）をパラメータとして用い、本パラメータを変更する事により諸形状の表現が行われる。
【００６７】
またこの他、導光拡散層３の屈折率もこうした設計パラメータの一つとなる。
【００６８】
これら各パラメータは、目的とする照度分布により、最適範囲が異なるが、一般的な好適範囲としてはおおよそ以下の通りである。
ｚ１：０〜５ｍｍ（より好ましくは１〜３ｍｍ）
ｚ２：７〜５０ｍｍ（より好ましくは１２〜２０ｍｍ）
ｒ１：２〜１５ｍｍ（より好ましくは４〜１０ｍｍ）
ｋ１：−１．２〜１．０（より好ましくは−０．８〜０．５）
ｐ１、ｐ２、ｐ３：３〜５０ｍｍ（より好ましくは６〜３０ｍｍ）
ｑ１：１〜２０ｍｍ（より好ましくは２〜１４ｍｍ）
ｑ２：０．５〜８ｍｍ（より好ましくは０．５〜６ｍｍ）
ｐ１／ｐ３＝０．１〜１．５（より好ましくは０．３〜１．２）
ｐ２／ｐ３＝０．８〜１（より好ましくは０．９〜１）
ｑ１／ｐ２＝０．２〜１．５（より好ましくは０．４〜１）
ｑ２／ｐ２＝０．１〜０．４（より好ましくは０．１３〜０．３）
導光拡散層３の屈折率：１．４〜１．７（より好ましくは１．４８〜１．６２）
尚、ここで、これらの好適範囲は導光拡散層３としての前記機能を果たす形状を有する基本単位に対して規定しており、導光拡散層３の基本単位が多数個アレー状に配列してなる導光拡散層３や、隣接する基本単位の一部分が融合してなる図２２に例示するような導光拡散層３等の場合には、上記好適範囲が必ずしも適用できない場合もある。
【００６９】
また全反射面３ａもしくは導光拡散層３のＸＹ面射影像は必ずしも円形である必要はなく、楕円形、正方形、直方形等であっても良い。
【００７０】
実際の光学系での実例として、例えば後述の実施例１（図１に概略図を示す）で用いた光学系においては、Ａ）はｚ１＝２．５ｍｍ、Ｂ）はｒ１＝６ｍｍ、Ｃ）はｋ＝０、Ｄ）はｐ１＝１０ｍｍ、Ｅ）はｚ２＝１２．８ｍｍ、Ｆ）はｑ１＝６．０ｍｍ、Ｇ）はｑ２＝２．９ｍｍ、Ｈ）はｐ２＝１２ｍｍである。
【００７１】
後述の実施例１では、図１０に図示するＬＥＤ素子１の位置から鉛直方向に１０００ｍｍの距離を隔てた平面（光照射面）内において、図１１に示す指向性を有したスポット状の照度分布が得られ、最大照度となるＬＥＤ直下の位置から約１００ｍｍの離れた位置において前記最大照度の半分の照度が得られる。
【００７２】
本照度分布は市販のスポット光源の中では比較的光の広がりを抑えたタイプ（比較的狭い範囲を強く照らすのに好ましいタイプ）に好適な照度分布である。
【００７３】
また後述の実施例５では、導光拡散層３のパラメータは実施例１と同様であるが、ＬＥＤ素子１（約４ｍｍ角、高さ約０．９ｍｍ）が中心間間隔約５ｍｍで２個配置された系であり、本光学系では、前記光照射面においてＬＥＤ直下の位置からＸ方向には約３２０ｍｍの離れた位置において、Ｙ方向には約２５０ｍｍ離れた位置において、前記最大照度の半分の照度が得られる。本照度分布は市販のスポット光源の中では比較的光の広がりを大きくしたタイプ（比較的広い範囲を柔らかく照らすのに好ましいタイプ）に好適な照度分布である。
【００７４】
尚、実施例１、５において、照明光の指向性を更に高めようとする場合（光の広がりを抑え、ＬＥＤ素子１の直下輝度を高める場合）には、例えば以下のようなパラメータ選択が有効である。すなわちＡ）をｚ１＝４．７ｍｍ、Ｂ）をｒ１＝７ｍｍ、Ｃ）をｋ＝−０．３７、Ｄ）はｐ１＝１０ｍｍで変更なし、Ｅ）をｚ２＝１３．７ｍｍ、Ｆ）はｑ１＝６．０ｍｍで変更なし、Ｇ）をｑ２＝２．２ｍｍ、Ｈ）はｐ２＝１２ｍｍで変更なし、である。
【００７５】
この場合、実施例１では前記光照射面内において最大照度となるＬＥＤ直下の位置から約８０ｍｍの離れた位置において、また実施例５では前記光照射面においてＬＥＤ直下の位置からＸ方向に約１９０ｍｍの離れた位置において、Ｙ方向に約１８０ｍｍ離れた位置において、前記最大照度の半分の照度が得られるようになり、ともに指向性を高める（光の広がりを抑える）事ができる。
【００７６】
［ＬＥＤ素子１の周囲筐体４］
また周囲筐体４は、図１に例示するように他部品との雄雌ネジによるネジ込み勘合部４ａ等の手段により固定することにより、周囲筐体４の底面がＬＥＤ実装基板１４の一部（一般には端部）を押さえつける形で固定されることも好ましい。これによりＬＥＤ実装基板１４の経時的な局所剥がれ等の抑制が図れ、ＬＥＤ照明具の長期的な信頼性を高めることができる。
【００７７】
また周囲筐体４には、必要に応じ、ランプ内部と外部との空気の流通性（空気の交換性）を高め、内部の蓄熱を外気に放散する目的において、周囲筐体４を内外に貫通する空気孔を設けても良い。
【００７８】
また周囲筐体４には、用途や製品デザイン上の必要に応じ、ＬＥＤ素子１の出射光の一部を積極的に外部に漏らす目的で、周囲筐体４を内外に貫通する光抜け孔を設けても良い。特に周囲筐体４として光透過性が無いもしくは小さい材料（例えば金属、後述の熱伝導樹脂等）を用いた場合には、光抜け孔の形成により、デザイン性の向上が図れる場合が多く、好ましく行われる。尚、光抜け孔は前記の空気孔を兼ねていても良い。
【００７９】
これら空気孔、光抜け孔の形状、サイズには特に限定はないが、真円状、楕円状、多角形状、スリット状などが好ましく、場合によってはランダムな不定形状でも構わない。サイズとしては真円近似直径としておおよそ１〜５ｍｍ程度のものが適当である。
【００８０】
図１〜３に例示する既存光源のミラー付きハロゲンランプ（ダイクロハロゲンランプ等）に類似した形状のＬＥＤ照明具等の場合には、光の指向性を制御する目的、あるいは光源の利用効率を高める目的で周囲筐体４の少なくとも一部に光反射性を有する構造体を用いることが好ましい。例えば図１〜３における筐体反射面６ａの部位に形成される光反射層がそれに当たる。この場合、周囲筐体４はＬＥＤ照明具として好ましい照度分布を得るための光学設計上において反射体（リフレクタ）として機能する。
【００８１】
すなわちこれらのＬＥＤ照明装置においては、光源の周囲筐体４は、光源から発した光に対し、照明装置として好ましい照度分布を得るための光学設計上の反射体（リフレクタ）として機能する部位を有している。
【００８２】
反射体の形状は、特に限定は無いが、半球状、円錐状、多角錐状などの形状が好ましく用いられる。半球状の場合、その傾斜面は球面、双曲面、放物面、楕円面、偏球面、もしくはそれらに近似できる形状が好ましい。反射体の形状は、前述の導光拡散層３の形状と同じく、照明光の指向性制御（配光分布制御）に大きく関わり、形状を適宜設計し、導光拡散層３と組み合わせて用いることにより、多種多様な照明光の指向性（配光分布）を得ることができる。特に導光拡散層３からの出射光がリフレクタ入射以前に光収束点を有するように導光拡散層３を設計した場合、本光収束点を焦点とする放物線状の反射体とする事により、リフレクタ反射光は概平行光線化する事が可能であり、指向性の高い照明光を得る上で有用である。
【００８３】
すなわち、これら光学系の利用により、本発明のＬＥＤ照明具の照明光は、ＬＥＤ由来の点光源状から面光源状に変換される為、目に優しい照明光となり、反射体の形状、前述の導光拡散層３の形状の組み合わせ等により、光の指向性、収束性等の制御が可能となり、光照射スポットの大きさをいろいろと変えることができる。
【００８４】
尚、この他の機能として、ＬＥＤ素子１から出射する光のうち、光学設計上、好ましくない出射方向に出射した光（いわゆる迷光等）を反射させて、それらの少なくとも一部を好ましい出射方向に戻して利用する光利用効率向上を目的とした機能も有しても良い（例えば図１における記号６ｂの部位）。
【００８５】
これらの目的に対応するように、光反射性の構造は適宜好適な領域に配置されることが好ましい。
【００８６】
具体的には、例えばアルミニウム等金属のプレス成形体、もしくは透明なガラスの注型成形体や本発明の熱伝導層２による成形体（この場合は本発明の熱伝導層２を兼ねる形になる）、透明性を有する樹脂材料（ポリカーボネート、アクリル等）による射出成形やブロー成形、注型成形等による成形体等の表面の少なくとも一部（例えば図１においては筐体反射面６ａや、記号６ｂに例示する領域）に、アルミニウム、銀、ステンレス等の金属膜およびまたは誘電体多層膜等による光反射層を真空蒸着、スパッタリング等により形成してなる光反射性の成形体等が好適に挙げられる。光反射層はその膜厚や積層構成の制御により、完全光反射性の層としても良いし、ハーフミラー状に光反射性と光透過性を兼ね備えた層としても良い。
【００８７】
また更には、反射層の下地となる周囲筐体４の成型表面（もしくはコーティング面）への凹凸形成や、反射層の積層条件の制御等により、反射面の表面が微細な凹凸を有し、僅かな散乱反射性を有した反射層としても良い。
【００８８】
また場合によっては、光反射性の高いフィルム、例えば白色反射ＰＥＴフィルム、ＰＥＮフィルム（例えば帝人デュポンフィルム製  登録商標  テトロンフィルム、登録商標テオネックスフィルム、登録商標テフレックスフィルムの白色タイプ等）、多層光干渉フィルム（例えば帝人デュポンフィルム製  登録商標  テトロンフィルムＭＬＦ）、金属蒸着の為されたフィルム等を周囲筐体４の表面（一般には内面側）に貼り付ける、もしくは周囲筐体４の成形時にインサート成形により一体化して積層する、もしくは周囲筐体４の近傍（一般には内面側）にフィルムを単独で自立させて配置する等の方法も採ることができる。
【００８９】
光反射層は必要に応じ、その下地に樹脂や金属薄膜等のコーティングによるプライマー層を設けて、密着性や耐久性の向上を図ることが好ましく、また光反射層上に表面保護層として樹脂や金属酸化膜等を積層コーティングして、耐摩耗性向上や膜質劣化抑制を図っても良い。尚、プライマー層や表面保護層は照明色の調整や意匠上の必要に応じ、着色が為されていても良い。
【００９０】
尚、筐体で光反射面となる成型体表面には光を散乱／拡散反射する目的、意匠性を高める目的で周期的もしくはランダムなパターンで凹凸形状の付与を行っても良い。
【００９１】
また筐体の外面側には意匠性を高める観点で、光多重干渉に由来した光干渉発色型フィラー（例えば帝人ファイバー社製  登録商標「モルフォテックス」など）を混合した塗料をコーティングしたり、多層光干渉フィルム（例えば帝人デュポンフィルム製  登録商標  テトロンフィルムＭＬＦ）をインサート成型したり、光学的機能や触感の向上の為、適当な凹凸加工を施しても良い。
【００９２】
また樹脂、ガラス、金属等による周囲筐体４それ自身に関しても、照明色の調整や意匠上の必要に応じ、着色が為されていても良い。
【００９３】
［光透過性カバー層］
また光透過性カバー層（記号５）はＬＥＤ照明装置の主な光出射部位となる。よって光透過性カバー層５の構成材料としては、光透過性に優れる材料が好ましく、ガラスや各種透明樹脂が好ましい。軽量性、デザイン自由度、落下安全性等の観点では樹脂材料を用いることがより好ましい。成形方法としては、その形状に応じ、射出成形、押出成形、プレス成形、注型（重合）、ブロー成形等の方法から選択できる。
【００９４】
また層内の光の屈折性や拡散性の制御に関して、ひいては、照明光の指向性（収束性、拡散性）を制御する目的において、光拡散性フィラー、光反射性フィラー等を層内に複合して、層自体に光学機能を持たせたり、層それ自身がレンズ状の３次元形状（凹レンズ、凸レンズ等）を為していても良く、もしくは層の表面にレンズ構造（凹レンズ、凸レンズ、フレネルレンズ等）や、適当なパターンの３次元凹凸形状等を賦型したり、あるいは層表面に光反射性、光散乱性のコーティングや印刷等を行っても良い。また照明色の調整、意匠性等の観点で着色を行っても良い。ＬＥＤ照明装置の耐衝撃性を高める観点では耐衝撃性に優れるポリカーボネート樹脂が好適であり、透明性、耐傷付き性硬度を重視する場合にはアクリル樹脂、環状ポリオレフィン材料等の利用が好ましい。また必要に応じて、コーティング等によりハードコート層を光透過性カバー層５の表面に形成しても構わない。
【００９５】
［熱伝導層］
本発明のＬＥＤ照明具は少なくとも層の一部がＬＥＤ素子１に近接して配置された熱伝導層２を有することが好ましい。すなわち、熱伝導層２は少なくとも層の一部がＬＥＤ素子１に近接して配置され、ＬＥＤ素子１の放熱を司る層であって、層の少なくとも一方向に対する熱伝導率が２Ｗ／ｍ・Ｋ以上であって、平均厚みが０．５〜５ｍｍの層であることが好ましい。熱伝導率は好ましくは１０Ｗ／ｍ・Ｋ以上、より好ましくは１５Ｗ／ｍ・Ｋ以上、更に好ましくは２０Ｗ／ｍ・Ｋ以上、最も好ましくは２５Ｗ／ｍ・Ｋ以上であり、平均厚みは好ましくは０．５〜３ｍｍ、より好ましくは０．５〜２．５ｍｍ、更に好ましくは０．５〜２ｍｍ、最も好ましくは０．５〜１．５ｍｍである。
【００９６】
本発明者の鋭意検討の結果、本発明に用いる熱伝導層２の熱伝導率と厚み（平均厚み、単位ｍ）との積が０．０１Ｗ／Ｋ以上である事が好ましい事が判明した。すなわち熱伝導層２の熱伝導率と厚みとの積とＬＥＤ素子１の放熱性能との間にクリティカルなポイントがあり、積が０．０１Ｗ／Ｋ未満であると、放熱性が低下し、ＬＥＤ素子１の十分な放熱が難しくなることがある。
【００９７】
熱伝導層２の熱伝導率と平均厚みの積は、好ましくは０．０２Ｗ／Ｋ以上、より好ましくは０．０３Ｗ／Ｋ以上、更に好ましくは０．０４Ｗ／Ｋ以上、最も好ましくは０．０５Ｗ／Ｋ以上である。なお熱伝導層２の熱伝導率と平均厚みの積の実質的な上限は約２Ｗ／Ｋである（熱伝導層２が純銀製で厚み５ｍｍの場合、４２０Ｗ／ｍ・Ｋ×０．００５ｍ＝２．１Ｗ／Ｋ）。
【００９８】
これらの好適条件を満たす観点において、熱伝導層２の熱伝導率は２Ｗ／ｍ・Ｋ以上である事が好ましい。２Ｗ／ｍ・Ｋ未満であると、好適条件を満たす為に、平均厚みを５ｍｍ超とする必要が生じ、無用な体積、重量の増加を招くので好ましくない。
【００９９】
また熱伝導層２の平均厚みについては、５ｍｍ超では無用な体積、重量の増加を招き、また０．５ｍｍ未満では機械的強度、成形性等の面で問題を生じる場合がある。
【０１００】
また熱伝導層２は、その表面積（ｍ２）をＬＥＤ素子１への投入電力（Ｗ）で割った値が０．０００５〜０．０２ｍ２／Ｗの範囲にある事が好ましく、より好ましくは０．００１〜０．０１ｍ２／Ｗ、更に好ましくは０．００１５〜０．００５ｍ２／Ｗの範囲である。
【０１０１】
ここで熱伝導層２の表面積は、外部空気との界面の他、ＬＥＤ基板、補強層、電気絶縁層等と接している部分も含めたトータルの面積であり、ＬＥＤ素子１で発生する熱量に応じ、それを外部に放熱する為の好ましい表面積の範囲が存在する。０．０００５ｍ２／Ｗ未満では投入電力１Ｗ以上のパワーＬＥＤ素子１の放熱として不十分になりやすい。尚、熱伝導層２の表面積を増加させる目的で、熱伝導層２表面に凹凸賦型を行う事も好ましく行われる。凹凸賦型を行うことにより、平坦とした場合に比べて表面積を１．５倍以上、より好ましくは２倍以上、更に好ましくは２．５倍以上とする事が好ましい。
【０１０２】
尚、その表面積（ｍ２）をＬＥＤ素子１への投入電力（Ｗ）で割った値が０．０２ｍ２／Ｗ超となると、放熱性能としては非常に高いものが得られる一方で、熱伝導層２の無用な体積、重量の増加を伴う場合が多く、ランプの小型化、軽量化の観点より好ましくない。
【０１０３】
さて図６に例示するＬＥＤ照明具では、ＬＥＤ素子１直下から口金部９ａの内面側までの空間に熱伝導層２を形成している（ただし口金と熱伝導層２間は電気絶縁層１２を介する）。このようにする事により、有効な放熱面積が広がるとともに、ＬＥＤ素子１の発熱を口金部９ａを介して、外部ソケット側に固体接触にて放熱する経路ができるため、発熱量の多いＬＥＤ照明具においては特に有効である。
【０１０４】
熱伝導層２はこれらの好適要件を満たしている層であれば、材質に拠らず、好ましく利用することができ、具体例は後で詳述する。
【０１０５】
尚、熱伝導層２の機械的補強の目的や、電気絶縁性の確保の目的で、耐衝撃性や電気絶縁性に優れた層を熱伝導層２に積層しても良い。前者の目的には、ノッチ付アイゾット耐衝撃強度が５ｋＪ／ｍ２以上で平均厚みが０．３〜３ｍｍの補強層を積層することが好ましく、後者の目的には体積抵抗が１０１１Ω・ｃｍ以上、平均厚みが０．０１〜３ｍｍで、熱伝導層２と電気絶縁層１２の積層体の厚み方向のＩＥＣ６１０００準拠の静電破壊電圧が５ｋＶ以上、絶縁破壊電圧が０．５ｋＶ以上、の電気絶縁層１２を積層することが好ましい。尚、これら補強層と電気絶縁層１２は両者の機能を兼ねた平均厚み０．３〜３ｍｍの層とすることも可能である。
【０１０６】
尚、補強層のノッチ付アイゾット耐衝撃強度は、より好ましくは１０ｋＪ／ｍ２以上、更に好ましくは２０ｋＪ／ｍ２以上、最も好ましくは３０ｋＪ／ｍ２以上であり、電気絶縁層１２の体積抵抗はより好ましくは１０１３Ω・ｃｍ以上、静電破壊電圧はより好ましくは１０ｋＶ以上、更に好ましくは２０ｋＶ以上、絶縁破壊電圧はより好ましくは１ｋＶ以上、更に好ましくは５ｋＶ以上である。
【０１０７】
特に、熱伝導層２がＬＥＤ照明具の最表層に位置する構成を採る場合には、ＬＥＤ照明具表面の電気絶縁性の向上、傷付き防止、意匠性（外観色等）向上等の目的で、熱伝導層２の少なくとも一部の表面に電気絶縁層１２を形成することが好ましい。
【０１０８】
これらＬＥＤ照明具の最表層に位置する熱伝導層２上に形成する電気絶縁層１２は、例えば、樹脂材料、セラミック材料等のコーティング、電気絶縁性の熱収縮チューブの加熱収縮による被覆方法等を用いても形成することができ、層を着色するための顔料、紫外線吸収剤、熱伝導性や熱輻射性の高いフィラー等の副成分を含んでいても良い。
【０１０９】
さて前記要件を満たす本発明に好適な熱伝導層２としては、具体的には例えば、銅、銀、アルミニウム、鉄、ステンレス、亜鉛、チタン、珪素、クロム、マグネシウム等の金属からなるものが挙げられる。金属は単体もしくは合金である。これら金属による熱伝導層２は、鋳造法、鍛造法、ブロック状の金属塊の切削加工などにより成形が可能である。尚、鋳造法としては金型内で圧縮力を与えながら成形するダイカスト法、単に型内に流し込み、自然冷却で成形する方法などが挙げられる。また鍛造法としては加熱した金属層にズリ応力を与えて延性加工を行う冷間鍛造法などが好ましく挙げられる。
【０１１０】
特に、銅、銀、アルミニウム、珪素類には１００Ｗ／ｍ・Ｋ以上の熱伝導率を有するものが多く、ＬＥＤ素子１の放熱性（ＬＥＤ素子１温度の効率的低減）という観点において非常に好ましく用いることができる。
【０１１１】
また熱伝導層２としては、無機酸化物の成形層も利用が可能である。例えばアルミナ（酸化アルミニウム）、窒化アルミニウム、窒化ホウ素等の無機酸化物ではその結晶構造にも拠るが、数十W以上の熱伝導率を有するものもあり、本用途に好適である。成型方法としては、例えば、粉体状とした無機酸化物を型内に充填し、高圧をかけながら高温で熱処理、焼結する方法が挙げられる。また成形性を高める目的で、無機酸化物の粉体と樹脂バインダ、例えばポリビニルアルコール、ポリエチレングリコール等を併用して成型を行い、高温での熱処理、焼結を通じて、樹脂バインダ分を焼き飛ばして、無機酸化物の成型層を得る方法も好ましく利用できる。
【０１１２】
ただしＬＥＤ照明具の用途によっては、ＬＥＤ素子１の放熱を効果的に行う為に大きな体積の熱伝導層２を必要とする場合が多く、熱伝導層２に金属や無機酸化物を用いた場合には、照明具に内蔵される発光制御用電子回路、電源、バッテリー等の重量と合わせて、照明具全体の重量がかなり重くなり、照明具固定用の保持具に大掛かりなものが必要になったり、照明具施工時の取り扱い性、運搬性、また照明具がもし落下した場合等の人体安全性等に懸念が生じる。
【０１１３】
また更に、熱伝導層２に高導電率の金属を用いた場合には、電源配線ラインからの漏洩電流、誘起電流が増加する場合が多く、また熱伝導層２と電源配線ラインの短絡が不慮に発生した場合等に多量の電流が流れ込む為、照明具としての安全性に懸念が生じる場合がある。
【０１１４】
すなわちＬＥＤ照明具としての電気的安全性については、商用電源から直結される配線、ＬＥＤ素子１実装基板、ＬＥＤ素子１の発光制御用回路、電源、バッテリー等からの漏洩電流、誘起電流を低減する観点において、熱伝導層２としては、電気抵抗（体積抵抗）のなるべく大きい層を用いることが好ましく、層の体積抵抗としては、少なくとも１×１０−２（Ω・ｃｍ）以上であることが好ましく、より好ましくは１×１００（Ω・ｃｍ）以上、更に好ましくは１×１０２（Ω・ｃｍ）以上、最も好ましくは１×１０４（Ω・ｃｍ）以上である。
【０１１５】
これらの観点より、熱伝導層２は各種熱伝導性フィラーを複合してなり、層内の少なくとも一方向における熱伝導率が５W／ｍ・K以上の熱伝導性樹脂組成物を成形してなる層が特に好ましく用いられる。熱伝導率はより好ましくは１５W／ｍ・K以上、更に好ましくは２０W／ｍ・K以上、最も好ましくは２５W／ｍ・K以上である。
【０１１６】
これら熱伝導性樹脂組成物を用いた熱伝導層２は、前記の金属を用いた場合に比べ、低比重で軽量になること、細かく高精度な成形が可能であること、金属よりも電気抵抗が大きく、前記の好適な体積抵抗を実現できること等から、ＬＥＤ照明具としての軽量性、落下安全性、デザイン自由度（熱伝導層２の加工精度や形状自由度等）、ＬＥＤ照明具の他の構成部品との勘合性、ＬＥＤ照明具としての電気的安全性が得られる。
【０１１７】
これら熱伝導性樹脂組成物は、そのマトリクス樹脂１００体積部に対し、熱伝導性フィラーの含有量が１０〜１００体積部であることが好ましい。熱伝導性フィラーの含有量が１０体積部未満だと高い熱伝導性が得られ難い。逆に熱伝導性フィラーの含有量が１００体積部を超えると、熱伝導性フィラーを樹脂に分散させ、均一な熱伝導性樹脂組成物を得るのが困難になりやすく、また樹脂の流動性が不十分となりやすい。熱伝導フィラーの含有量は好ましくは２０〜９０体積部である。
【０１１８】
熱伝導性フィラーとマトリクス樹脂との混合は、単軸型の溶融混練装置、二軸型の溶融混練装置等の公知の溶融混練装置を用いて実施できる。
【０１１９】
熱伝導性フィラーとしては、酸化アルミニウム、酸化マグネシウム、酸化ケイ素、酸化亜鉛などの金属酸化物、水酸化アルミニウム、水酸化マグネシウムなどの金属水酸化物、窒化ホウ素、窒化アルミニウムなどの金属窒化物、酸化窒化アルミニウムなどの金属酸窒化物、炭化珪素などの金属炭化物、金、銀、銅、アルミニウムなどの金属もしくは金属合金、炭素繊維、天然黒鉛、人造黒鉛、膨張黒鉛、ダイヤモンドなどの炭素材料などが挙げられ、２種類以上併用することも可能である。
【０１２０】
熱伝導層２の熱伝導率を高めるにはピッチ系黒鉛化短繊維を用いるのが好ましく、その中でもメソフェーズピッチを出発材料とした黒鉛結晶構造の非常に発達したピッチ系黒鉛化短繊維を用いることが特に好ましい。すなわち黒鉛化短繊維の熱伝導性は黒鉛結晶の格子構造を伝播するフォノン振動に主に由来するため、熱伝導性を高めるには黒鉛結晶の結晶性を高めること、すなわち黒鉛結晶の格子構造ができるだけ欠陥少なく、かつ大きく広がるようにすることが好ましい。
【０１２１】
本発明に用いられるピッチ系黒鉛化短繊維はいわゆるミルドファイバーに該当し、その平均繊維長（Ｌ１）は、より好ましくは２０〜５００μｍであることが好ましい。ここで、平均繊維長は個数平均繊維長とし、顕微鏡下で所定本数を測定し、その平均値から求めることができる。Ｌ１が２０μｍより小さい場合、当該短繊維同士が接触しにくくなり、高い熱伝導率を有する熱伝導性組成物を得にくくなることがある。逆にＬ１が５００μｍより大きくなる場合、マトリクスとピッチ系黒鉛化短繊維を混練する際の粘度が高くなり、ハンドリングが困難になることがある。より好ましくは、２０〜３００μｍの範囲である。この様なピッチ系黒鉛化短繊維を得る手法として特に制限はないがミリングの条件、すなわちカッター等で粉砕する際の、カッターの回転速度、ボールミルの回転数、ジェットミルの気流速度、クラッシャーの衝突回数、ミリング装置中の滞留時間を調節することにより平均繊維長を制御することができる。また、ミリング後のピッチ系炭素短繊維から、篩等の分級操作を行って、短い繊維長、または長い繊維長のピッチ系炭素短繊維を除去することにより調整することができる。
【０１２２】
本発明に用いられるピッチ系黒鉛化短繊維は、黒鉛結晶からなり、六角網面の成長方向に由来する結晶子サイズ（Ｌｃ）が少なくとも２０ｎｍ以上、より好ましくは３０ｎｍ以上、更に好ましくは４０ｎｍ以上、最も好ましくは５０ｎｍ以上であることが好ましい。結晶子サイズは六角網面の成長方向のいずれも、黒鉛化度（黒鉛結晶の結晶性）の高低に対応するものであり、熱物性を発現するためには、一定サイズ以上が必要である。六角網面の成長方向の結晶子サイズは、Ｘ線回折法で求めることができる。測定手法は集中法とし、解析手法としては学振法が好適に用いられる。六角網面の成長方向の結晶子サイズは、（１１０）面からの回折線を用いて求めることができる。
【０１２３】
また黒鉛化度を示す他のパラメータとして、黒鉛結晶の層間隔があり、層間隔が小さいほど結晶性が高い。黒鉛結晶の層間隔は、例えばｄ００２のＸ線回折線に基づく計算値として、少なくとも０．３４２０ｎｍ以下、より好ましくは０．３３９５ｎｍ以下、更に好ましくは０．３３７０ｎｍ以下、最も好ましくは０．３３６２ｎｍ以下であることが好ましい。
【０１２４】
またグラフェンシート端面構造は、黒鉛化の前に粉砕を実施するか、黒鉛化の後に粉砕を実施するかにより、大きく異なる。すなわち、黒鉛化後に粉砕処理を行った場合、黒鉛化で成長したグラフェンシートが切断破断され、グラフェンシート端面が開いた状態になり易い。一方、黒鉛化前に粉砕処理を行った場合、黒鉛の成長過程でグラフェンシート端面がＵ字上に湾曲し、湾曲部分がピッチ系黒鉛化短繊維端部に露出した構造になり易い。このため、グラフェンシート端面閉鎖率が８０％を超えるようなピッチ系黒鉛化短繊維を得るためには、粉砕を行った後に黒鉛化処理することが好ましい。
【０１２５】
本発明に用いられるピッチ系黒鉛化短繊維は走査型電子顕微鏡での側面の観察表面が実質的に平坦であることが好ましい。ここで、実質的に平坦であるとは、フィブリル構造のような激しい凹凸をピッチ系黒鉛化短繊維に有しないことを意味する。ピッチ系黒鉛化短繊維の表面に激しい凹凸のような欠陥が存在する場合には、マトリクスとの混練に際して表面積の増大に伴う粘度の増大を引き起こし、成形性を悪化させる。よって、表面凹凸のような欠陥はできるだけ小さい状態が望ましい。より具体的には、走査型電子顕微鏡において１０００倍で観察した像での観察視野に、凹凸のような欠陥が１０箇所以下であることとする。この様なピッチ系黒鉛化短繊維を得る手法としては、ミリングを行った後に黒鉛化処理を実施することによって、好ましく得ることができる。
【０１２６】
熱伝導層２を構成する熱伝導性樹脂組成物には、熱伝導性フィラー以外に、さらに、成形性、機械物性、難燃性、その他の特性をより高めるために、前記以外の炭素繊維（例えばポリアクリロニトリルやセルロース等を出発原料とする炭素繊維等）、ガラス繊維、チタン酸カリウムウィスカ、酸化亜鉛ウィスカ、硼化アルミニウムウィスカ、窒化ホウ素ウィスカ、アラミド繊維、アルミナ繊維、炭化珪素繊維、アスベスト繊維、石膏繊維、金属繊維などの繊維状フィラー、ならびに、ワラステナイト、ゼオライト、セリサイト、カオリン、マイカ、クレー、パイロフィライト、ベントナイト、アスベスト、タルク、アルミナシリケートなどの珪酸塩、炭酸カルシウム、炭酸マグネシウム、ドロマイトなどの炭酸塩、硫酸カルシウム、硫酸バリウムなどの硫酸塩、ガラスビーズ、ガラスフレーク及びセラミックビーズ、水酸化アルミニウム、水酸化マグネシウムなどの非繊維状フィラーも必要に応じて適宜添加することが可能である。これらは中空のものであってもよく、さらにはこれらを２種類以上併用することも可能である。ただ、上記化合物は、密度がピッチ系黒鉛化短繊維より大きなものが多く、軽量化を目的とするときには、添加量や添加比率に気を配る必要がある。
【０１２７】
また熱伝導層には、このほか必要に応じ、公知の老化防止剤、紫外線吸収剤、赤外線吸収剤、難燃剤、白色もしくは他色の顔料、染料等を添加しても構わない。
【０１２８】
マトリクスとする樹脂については、例えば熱可塑性樹脂、硬化性樹脂が広く利用可能である。硬化性樹脂としては、熱硬化性樹脂、紫外線・電子線等の活性光線硬化型樹脂等が挙げられるが、主として熱硬化型樹脂が用いられる。
【０１２９】
熱可塑性樹脂としては、例えばポリエステル類及びその共重合体（ポリエチレンテレフタレート、ポリブチレンテレフタレート、ポリエチレン−２，６−ナフタレート）、ポリスチレン類（ポリスチレン、シンジオタクチックポリスチレンなど）及びその共重合体（スチレン−アクリロニトリル共重合体、ＡＢＳ樹脂、ＡＥＳ樹脂など）、ポリメチルメタクリレート類及びその共重合体（特にシクロ環およびその誘導体からなる構造を含むもの）、ポリ乳酸樹脂およびその共重合体、ポリアクリロニトリル類及びその共重合体、環状ポリオレフィン類およびその共重合体（特にシクロ環を含む樹脂、例えばＪＳＲ製  商標名「アートン」、三井化学製  商標名「アペル」、日本ゼオン製  商標名「ゼオネックス」等）、ポリメチルペンテン類およびその共重合体（例えば三井化学製  登録商標「ＴＰＸ」等）、ポリフェニレンエーテル（ＰＰＥ）類及びその共重合体（変性ＰＰＥ樹脂なども含む）、脂肪族ポリアミド類及びその共重合体、ポリイミド類及びその共重合体、ポリアミドイミド類及びその共重合体、ポリカーボネート類及びその共重合体、ポリフェニレンスルフィド類及びその共重合体、ポリサルホン類及びその共重合体、ポリエーテルサルホン類及びその共重合体、ポリエーテルニトリル類及びその共重合体、ポリエーテルケトン類及びその共重合体、ポリエーテルエーテルケトン類及びその共重合体、ポリケトン類及びその共重合体、エラストマー、液晶性ポリエステル類などの液晶性ポリマー等が挙げられる。これらから一種を単独で用いても、二種以上を適宜組み合わせて用いても良い。
【０１３０】
熱硬化性樹脂としては、フェノール類、エポキシ類、シリコーン類、不飽和ポリエステル類、メラミン類等を挙げられるが、この中でも耐熱性、機械強度の観点で、フェノール類、エポキシ類が特に好ましい。
【０１３１】
これら熱硬化性樹脂は、前駆液を金型内に充填した後、金型内で熱硬化を行い成形体を得る注型法、粉体状の前駆材料（一般にモールディングコンパウンドと称されている）を金型内に充填後、加熱溶融、熱硬化を順次行い、成形体を得る粉体成形法等が挙げられる。
【０１３２】
ただし高い熱伝導率の実現、微細かつ精密な成形体を得る観点においては粉体成形法の使用が好ましい場合が多い。
【０１３３】
尚、熱伝導層２には必要に応じ、輻射率（赤外線放射率）を向上する添加剤や、各種着色剤、難燃剤、紫外線吸収剤、赤外線吸収剤、酸化防止剤等の添加物を添加しても良い。
【０１３４】
また熱伝導層２は必要に応じ、層の全体もしくは一部分において、熱伝導性樹脂組成物による熱伝導層と金属による熱伝導層を組み合わせた複層構成を取っても良い。この場合、金属は熱伝導率が１００Ｗ／ｍ・Ｋ以上のもの（アルミニウム、銅、銀など）を用いる事が好ましく、軽量化の観点で比較的比重の小さいアルミニウムもしくはその合金を用いる事が特に好ましい。またＬＥＤ照明具に用いるＬＥＤ素子１の発熱量、発熱密度、熱伝導層２を通過する熱流密度等に応じた放熱設計を考慮した上で、軽量化の観点で、できる限り熱伝導樹脂組成物からなる熱伝導層２の体積割合を多くする事が好ましい。
【０１３５】
例えば、図２２に例示するように、ＬＥＤ実装基板１４側の面にはアルミニウム等金属成形による第１の熱伝導層２０を用い、ＬＥＤ照明具の側面部には熱伝導樹脂組成物の成形による第２の熱伝導層２１を用いるといった形である。すなわち熱伝導層の中で、熱流密度の非常に高い発熱源（ＬＥＤ素子１）近傍の部位には、金属による熱伝導層２０（特に好ましくは熱伝導率１００Ｗ／ｍ・Ｋ以上の金属の成形層）を配して、できるかぎりすみやかに熱を放散するようにし、発熱源（ＬＥＤ素子１）近傍よりは相対的に熱流密度が低いＬＥＤ照明具の側面部には、熱伝導樹脂組成物による熱伝導層２１（特に好ましくは熱伝導率が１５Ｗ／ｍ・Ｋ以上で、比重が１．８以下の熱伝導樹脂組成物の成形層）を配する事により、効率的な放熱とＬＥＤ照明具全体の軽量化を両立させる事ができる。
【０１３６】
また図２３に例示するように、熱伝導層２１の一部部位が複雑な形状、微細な形状などを有する場合（図２３の場合、最外郭部表面に形成する３次元賦型層に当たる）、これらの形状は、一般に金属よりも成形性に優れる特徴を有する熱伝導性樹脂組成物を用いて成形し、それ以外の比較的単純な形状は金属を用いて成形し、両層を少なくとも一部において積層して界面を為すようにするといった形が好ましい。
【０１３７】
尚、熱伝導性樹脂組成物による熱伝導層と金属による熱伝導層との複合化の方法としては、個別に成形した層を熱伝導性の良い接着剤等を用いて接着する方法、図２２に例示したようなねじ締結による方法等の他、金属による熱伝導層を先に成形し、樹脂成形金型のキャビティ内にセットした上で、熱伝導樹脂の射出成形を行い、一体化するインサート成形法も好ましく挙げられる。
【０１３８】
また熱伝導層の表面積を向上し、熱伝導層から外部（空気もしくは他種の層）への熱放散効率を高める目的において、後述する要領で３次元凹凸形状の賦型等を施す事も好ましい。特に熱伝導層がＬＥＤ照明具の最外郭層として用いられる場合、すなわち熱伝導層の一部もしくは全体が、空気と接する位置に設けられる場合、この空気を接する面に関し、３次元凹凸形状賦型等により表面積を向上させる事が好ましい。
【０１３９】
また熱伝導層を前述の熱伝導性炭素繊維（特にピッチ系黒鉛化短繊維）を含む熱伝導樹脂を用いて射出成形する場合には、樹脂射出金型におけるゲート部を、発熱源であるＬＥＤ素子１近傍に配置する事が好ましい。すなわち熱伝導性炭素繊維の配向方向は熱伝導樹脂の流動方向と一致する為、ＬＥＤ素子１近傍にゲートを設ける事で、ＬＥＤ素子１の放熱方向と熱伝導性炭素繊維の配向方向（熱伝導樹脂の熱伝導率が最大となる方向）をほぼ一致させる事ができ、より効率的な放熱が可能となる。
【０１４０】
［ＬＥＤ素子１発光制御用電子回路］
本発明のＬＥＤ照明具では、ＬＥＤ素子１の発光制御用電子回路を内蔵したＬＥＤ照明具も好ましい。ＬＥＤ素子１発光制御用電子回路は、ＡＣ−ＤＣ変換回路、ＤＣ−ＡＣ変換回路、ＤＣ−ＤＣ変換回路、ＡＣ−ＡＣ変換回路、出力可変回路（調光回路も含む）、安全回路（温度フィードバック制御回路、ヒューズ等を含む回路等）、ノイズフィルター回路等の単独もしくは幾つか組み合わせて構成される。場合によっては各種バッテリーを内蔵していても良い。また外部からリモコン操作で調光可能とする為の赤外線や電磁波信号の受信部および処理回路を有していても良い。
【０１４１】
これらＬＥＤ素子１発光制御用電子回路は必要に応じ、電気絶縁性の樹脂材料に被覆もしくはほぼ完全に包み込まれた形として、ランプのケース内に実装される事が好ましい。電気絶縁性の樹脂材料としては、エポキシ、ウレタン、シリコーン等の熱硬化樹脂材料（一般にはポッティング材、封止材等の名称で用いられている）の利用が好ましく、より好ましくは熱伝導率を高めるフィラーが配合された電気絶縁性の樹脂材料を用いる事が好ましい。この場合、電気絶縁性の樹脂材料はＬＥＤ素子１発光制御用電子回路で発生する熱を外部電源接続用のガイシ部（口金周りのケース面）に逃がす放熱経路としても利用する事が好ましく、ガイシ部のケース内面と該樹脂材料が面接触するような形で充填する事で、目的の効果を得る事ができる。
【０１４２】
またＡＣ１００Ｖ等の商用電源、外部電源のソケット類に差し込んで用いる場合には、ソケット類と安定に勘合でき、前記の発光駆動用電源回路と電気的に接続した口金、差込ピン等を備えていることが好ましい。口金としては一般に用いられるＥ１１、Ｅ１２、Ｅ１７、Ｅ２６等の口金が広く利用できる。
【０１４３】
［電気絶縁層１２］
ところでＬＥＤ照明具が１００Ｖ等の商用電源と直結して用いられる場合、もしくはリチウムイオン電池などの高エネルギー容量の内蔵バッテリー等に接続して用いるような場合、電気安全法等にも規定されているが、高圧かつ高電流を扱う電源回路、電子回路等の周囲は漏電防止、漏洩電流や誘起電流の低減、短絡の防止といった電気的安全性の観点において、電気絶縁性の層で取り囲むことが好ましい。また外部電源接続用の口金が固定されるガイシ部８も、同様に高い電気絶縁信頼性を有する電気絶縁層とする必要がある。
【０１４４】
これら電気絶縁層１２は、高い電気絶縁信頼性、機械的強度を得る観点で、体積抵抗が１０１１Ω・ｃｍ以上、厚み方向のＩＥＣ６１０００準拠の静電破壊電圧が５ｋＶ以上、絶縁破壊電圧が０．５ｋＶ以上、平均厚み０．３〜３ｍｍであることが好ましい。また更には電気絶縁層１２は機械的強度の観点からノッチ付アイゾット耐衝撃強度が５ｋＪ／ｍ２以上の層であることがより好ましい。
【０１４５】
これら電気絶縁層１２およびまたはガイシ部８を構成する材料としては、セラミック材料、樹脂材料等が挙げられ、電気絶縁性、構造保持の為の機械的強度に優れた層であることが好ましい。特に好ましくは、前記補強層と同様に、樹脂もしくは樹脂組成物からなり、ノッチ付アイゾット耐衝撃強度が５ｋＪ／ｍ２以上であり、かつ平均肉厚が０．０５〜３ｍｍ、より好ましくは口金固定に必要な肉厚部分を除いた部分における平均厚みが０．５〜１．５ｍｍである層であり、その体積抵抗が１０１１Ω・ｃｍ以上、より好ましくは１０１３Ω・ｃｍ以上である層であることが好ましい。
【０１４６】
また層の静電破壊電圧は１０ｋＶ以上、より好ましくは２０ｋＶ以上、更に好ましくは３０ｋＶ以上、絶縁破壊電圧は１ｋＶ以上、より好ましくは５ｋＶ以上、更に好ましくは１０ｋＶ以上であることが好ましい。
【０１４７】
また電気絶縁層１２は、より好ましくは熱伝導率の高い層であることが好ましく、少なくとも層内の一方向に対する熱伝導率が０．５Ｗ／ｍ・Ｋ以上であることが好ましく、より好ましくは１Ｗ／ｍ・Ｋ以上である。
【０１４８】
電気絶縁層１２を樹脂もしくは樹脂組成物で形成する場合、樹脂としては前述の熱伝導層２の樹脂マトリクス材料として例示の樹脂が好ましく例示され、樹脂組成物としては先の樹脂マトリクス材料にガラス繊維、アラミド繊維等の補強用繊維材料、また各種用途に適した添加剤を混合した樹脂組成物が好ましく例示される。
【０１４９】
層の熱伝導率を高めるには電気絶縁性のフィラーの混合が好ましく、補強層は、マトリクス樹脂１００体積部に対して５〜１００体積部の電気絶縁性の熱伝導性フィラーを含有することが好ましい。電気絶縁性のフィラーとしては、例えば、酸化アルミニウム、酸化マグネシウム、酸化ケイ素、酸化亜鉛、酸化チタンなどの金属酸化物、水酸化アルミニウム、水酸化マグネシウムなどの金属水酸化物、窒化ホウ素、窒化アルミニウムなどの金属窒化物、酸化窒化アルミニウムなどの金属酸窒化物、炭化珪素などの金属炭化物等が挙げられる。
【０１５０】
また用途によっては、酸化チタン、硫酸バリウム等の光散乱性、光反射性のフィラーや、層の着色用の顔料等を混合しても構わない。ただし電気絶縁層１２にこうしたフィラーを多量に混合した場合には、層の耐衝撃性が低下する場合が多く、本発明の主旨において十分な耐衝撃性を確保できる範囲でフィラーを混合することが好ましい。
【０１５１】
また必要に応じ、電気絶縁層１２には輻射率（赤外線放射率）を高める添加剤や、各種着色剤、難燃剤、紫外線吸収剤、赤外線吸収剤、酸化防止剤等の添加物を添加することも可能である。
【０１５２】
［最外郭層の仕様］
本発明において、ＬＥＤ照明具の最表面に位置する層（以下、最外郭層という）としては、ＬＥＤ照明具の構成により異なるが、前記の電気絶縁層１２、熱伝導層２、補強層等が配される場合が多い。
【０１５３】
これら最外郭層では、ＬＥＤ照明具全体としての外観デザインを高める目的で、着色顔料、染料等を層に添加する事も好ましく、特に白色系の顔料、染料が好ましく用いられる。更に最外郭層は隠蔽性の観点から可視光に対して高光反射率の層とする事が好ましい場合が多い。
【０１５４】
また最外郭層はＬＥＤ照明具の最表面にある事から、傷付き防止、光学的、意匠的機能、耐薬品性、輻射率（赤外線放射率）を向上するコーティングや３次元凹凸形状の表面賦型等を施しても良い。
【０１５５】
ここで３次元形状賦型は最外郭層の表面積を増やし、外部空気層との接触面積を増やす事により、最外郭層／外部空気層の界面の伝熱性を高める目的で形成される。ＬＥＤ素子１の放熱促進の観点では、外部空気層の周囲温度（ランプからある程度の距離離れた場所）と補強層表面の温度差をできるだけ小さくすべく、本界面の伝熱性を高める事が重要である。本界面の伝熱性は、空気分子と最外郭層の衝突頻度、最外郭層から外部空間への赤外線輻射率に依存するので、最外郭層の表面積、表面形状、赤外線輻射率等が制御因子となり、最外郭層の赤外線輻射率を高め、かつ最外郭層の表面積を大きくする事、外部空気との熱交換効率を高めるのに好適な表面形状とする事が好ましい。
【０１５６】
本表面賦型による最外郭層の表面積は、平坦面である場合に対比して、少なくとも１．２倍以上である事が好ましく、より好ましくは１．５倍以上、更に好ましくは２倍以上、最も好ましくは２．５倍以上である。
【０１５７】
３次元形状賦型面における凸部の平均高さ（凸部の頂点と最外郭層の最底点もしくは最底面との間の距離）は少なくとも５ｍｍ以下であることが好ましい。凸部の平均高さが５ｍｍ超ではＬＥＤ照明具の無用なサイズ（直径等）の増加を招き、好ましくないことが多い。凸部の平均高さは、好ましくは３ｍｍ以下、より好ましくは２ｍｍ以下、更に好ましくは１ｍｍ以下、最も好ましくは０．８ｍｍ以下である。
【０１５８】
また３次元形状賦型面における凸部の平均幅もしくは平均太さは少なくとも２ｍｍ以下である。凸部の平均幅もしくは平均太さが２ｍｍ超である場合、３次元形状賦型面の表面積を高めるのに必要な凸部高さが大きくなり、ＬＥＤ照明具の無用なサイズ（直径等）の増加を招く為である。凸部の平均幅もしくは平均太さは、好ましくは１．５ｍｍ以下、より好ましくは１．２ｍｍ以下、更に好ましくは０．９ｍｍ以下、最も好ましくは０．６ｍｍ以下である。
【０１５９】
３次元形状賦型の具体例としては、例えば図７、８に図示した凸形状パターン等が挙げられる。すなわち図７は矩形状の断面形状を有する凸形状パターンの例であり、図８は凸部の先端部に曲面部位（曲率）を有している凸パターンの例である。
【０１６０】
例えば図７に例示する断面形状パターンにおいて、凸部高さを１ｍｍ、凸部の幅を１ｍｍ、底部（凹部）の幅を１ｍｍとした場合（ほぼ図７例示通りの形状になる）には、賦型のない平坦面に比べ、表面積を約２倍に増加させる事ができる。また凸部高さを１ｍｍ、凸部の幅を１ｍｍ、底部（凹部）の幅を２ｍｍとした場合（図７例示の形状と多少異なる）でも、賦型のない平坦面に比べ、表面積を約１．７倍も増加させる事ができる。
【０１６１】
また図８に例示する断面形状パターンにおいて、凸部高さを０．７ｍｍ、凸部の幅を０．６ｍｍ、凸先端部の曲率半径を０．３ｍｍ、底部（凹部）の幅を０．４ｍｍ、底部を曲率半径０．２ｍｍの凹部とした場合（ほぼ図８例示通りの形状になる）には、賦型のない平坦面に比べ、表面積を約２倍に増加させる事ができる。また凸部高さを０．７ｍｍ、凸部の幅を０．６ｍｍ、凸先端部の曲率半径を０．３ｍｍ、底部（凹部）の幅を１．４ｍｍとし、底部のエッジ部分に曲率を設けない場合（図８例示と形状と多少異なる）にも、賦型のない平坦面に比べ、表面積を約１．６倍に増加させる事ができる。
【０１６２】
３次元形状の形状、寸法に関しては、ランプの使用環境、デザイン、用途上のランプの寸法制約等も踏まえて、適宜設定する事が好ましい。
【０１６３】
尚、図７、図８の例では、ＬＥＤ照明具の長さ方向と平行な向きに３次元賦型パターン（凹凸形状パターン）が配列する形となっているが、３次元形状賦型パターンはＬＥＤ照明具の周方向（長さ方向と垂直な方向）に平行な方向に配列されても良く、これ以外の方向に配列されても、もしくはランダムに形成されても良い。
【０１６４】
また３次元賦型の形状は、図７、図８のような１方向に連なる規則的な凹凸形状以外にも、複数の独立した凹凸部（突起、凹み）が点在してなる形状、規則性なくランダムに連なる凹凸形状など多種のものを利用する事ができる。
【０１６５】
実際のＬＥＤ照明具での応用例を、図２１、２３、２４、２７、３９、４０に記した。このうち図２１、２３、４０は熱伝導層２への３次元形状賦型の例であり、図２４、２７、３９は電気絶縁層１２への３次元形状賦型の例である。
【０１６６】
尚、これら表面賦型は、射出成形の金型内面に形状刻印を施す事により、成形段階での実施が好ましいが、成形後の後処理による実施も可能であり、例えば、成形品表面へのローレット加工（所定の凹凸パターンを有した切削刃の押し付けによる表面切削加工）や、成形品に表面賦型用の形状刻印を施した金型面を押し付けて、熱プレスにより表面賦型を行う方法、あらかじめ表面賦型の為された樹脂性のフィルムを成形品表面にラミネート、もしくは接着層等を介して貼り付ける方法、あらかじめ表面賦型の為された熱収縮チューブを加熱収縮させて成形品表面にラミネートする等の手法が挙げられる。
【０１６７】
尚、最外郭層へのコーティングや３次元形状賦型を行う場合には、これらコーティング層、３次元形状賦型される層の熱伝導率をできるだけ高くする事が好ましく、具体的には０．５Ｗ／ｍ・Ｋ以上、より好ましくは１Ｗ／ｍ・Ｋ以上、更に好ましくは２Ｗ／ｍ・Ｋ以上である。
【０１６８】
［その他の構成要素、構成例］
本発明のＬＥＤ照明具においては、照明具の全体サイズをコンパクトにする構造上の工夫として、ＬＥＤ素子１発光制御用電子回路の周囲に電気絶縁層１２（もしくは電気絶縁層兼補強層）を取り囲むように形成し、電気絶縁層１２の発光制御用電子回路に相対しない側の面の少なくとも一部に、熱伝導層２が積層形成した構成も好ましく例示される。尚、この際、電気絶縁層１２と放熱層は公知の二色樹脂成形法やインサート成形法、インモールド成形法等の各種複合成形法により一体成形が為されても良い。尚、インサート成形、インモールド成形の場合には金属もしくは金属合金からなる放熱層と樹脂からなる電気絶縁層１２を成形時に一体化することもできる。
【０１６９】
尚、ＬＥＤ照明具の各接合部には、シーリング用の層（例えば図３における記号１８）を設け、外部からの水分の浸入を抑制し、またＬＥＤ照明具の温度変化等で発生する歪を吸収する機能を有する。シーリング層１８としては、市販のパッキン、シール材、シーリンググリス等が好ましく用いられる。
【０１７０】
ＬＥＤ素子１の実装基板としては、セラミック基板、金属ベース基板、フレキシブル基板、ガラスエポキシ基板等を用いることができる。放熱性を高める観点では、金属ベース基板、フレキシブル基板が特に好ましい。フレキシブル基板はポリイミドフィルム、ポリエチレンナフタレートフィルム等の耐熱性フィルムを基板として用い、基板上にパターニングされた銅箔を有するものであるが、フィルム基板の厚みは大凡１０〜５０μｍ、より好ましくは２０〜４０μｍとすることによって、厚み方向に放熱しようとする熱流に対する熱抵抗を著しく低減できるので、より好ましい。
【０１７１】
またＬＥＤ素子１の光の利用効率を高める観点で、ＬＥＤ素子１の実装基板の光出射面側に当たる面は光反射性が高いことが好ましい。これには光反射率の高い層を基板の最表層に積層することが好ましく、配線パターンの電気絶縁、機械的保護と併せて、光反射率の高い白色樹脂印刷層や白色カバーレイフィルム（例えば帝人デュポンフィルム  商標名  テフレックスフィルム  白色反射タイプ等）等を積層することがより好ましい。これらの層の反射率としては７０％以上、より好ましくは８０％以上、最も好ましくは９０％以上とすることが好ましい。
【０１７２】
またＬＥＤ実装基板１４と放熱層は熱伝達性に優れた層、すなわち低熱抵抗層１３（熱伝導性接着層、熱伝導性粘着層、熱伝導性シート等）を介して固定されることが好ましい。熱伝達性の悪い層（高熱抵抗の層）を用いると実装基板と放熱層との間に大きな温度差が発生してしまい、放熱性能が極端に悪くなり、好ましくない場合が多い。
【０１７３】
尚、ＬＥＤ素子１発光制御用電子回路における発熱部品（ＩＣ、コイル等）の放熱促進や、ランプ（ＬＥＤ照明具）の最外郭から外部空気層への伝熱効率向上（空気分子との接触頻度向上、ランプ外郭近傍での層流形成の防止等）の観点で、小型の放熱ファン、圧電セラミック、圧電フィルム等による振動板等をランプに組み込み、ランプケース内やランプ外郭近傍に気流を強制発生させる事により、更に放熱能力を高める事も可能である。特に前記発熱部品やＬＥＤ発熱によりランプケース内部に籠った暖かい空気を効率的に外部に放出し、外部の冷気と交換できる事から、より高い放熱効果を得る事ができる。
【０１７４】
これらの振動板はランプ内部もしくは外郭ケース近傍に設置する事が好ましく、ランプ外郭の１箇所ないし複数箇所にランプ内部／外部に跨る気流の通気孔を設ける事が好ましい。これら素子の駆動回路はＬＥＤ素子１発光制御用電子回路と同様に基板実装の上、ランプケース内に配置する事が好ましい。素子はできる限り、小型でランプに組み込みやすく、かつ省電力のものを用いる事が好ましい。振動板を振動させる周波数について特に限定はないが、好ましくは人間の耳障りにならないように可聴音域より上の周波数とする事が好ましく、２０ＫＨｚ以上、より好ましくは４０ＫＨｚ以上である事が好ましい。
【０１７５】
またこの他、前記の振動板をランプのいずれかの箇所（放熱層、電気絶縁層等）に固定して配し、外部電気信号で振動板を励振する事により、ランプの最外郭に微細な振動を励起する事ができる。これによりランプの最外郭近傍の外気に振動を伝え、外気を強制的に流動させる事ができるが、ランプ近傍の外気の流動性が高まる事で、ランプ内部から外気への熱放散が高まり、ＬＥＤ素子１の放熱性を高める事ができる。
【０１７６】
尚、本発明のＬＥＤ照明具を、熱伝導率の高い金属や無機酸化物、熱伝導樹脂等の成形体からなる取付器具（ソケットを有する器具）に取り付ける場合、ＬＥＤ照明具の最外郭と取付器具とに挟まれる空間に高熱伝導性材料からなる層を挟みこんで、ＬＥＤ照明具から取付器具への伝熱性を高める事も好ましい。高熱伝導性材料からなる層としては、特に熱伝導率が１Ｗ／ｍ・Ｋ以上の柔軟な樹脂、ゴムによる層が好ましく挙げられ、あらかじめＬＥＤ照明具およびまたは取付器具内面に層を積層形成しておくか、ＬＥＤ照明具を取付器具に固定後に両者の隙間に層を差し込んで固定する等の方法で実施する事ができる。
【０１７７】
［ＬＥＤ照明具の全光束量、照度］
本発明のＬＥＤ照明具は、全光束量が９０ルーメン以上である事が好ましい。全光束量はＬＥＤ照明具から外部空間に出射する光束の総量を指し、例えば積分反射球型の光束測定装置により測定が為される。
【０１７８】
全光束量が９０ルーメン未満であると、照明具の各種用途において必要となる明るさを実現できない場合が多い。全光束量は好ましくは１４０ルーメン以上、より好ましくは１９０ルーメン以上、更に好ましくは２４０ルーメン以上、最も好ましくは２９０ルーメン以上である。尚、これら好適範囲の全光束量は、ＬＥＤ素子１のジャンクション温度が定格温度以下となる投入電力条件で実現される必要がある。
【０１７９】
また本発明のＬＥＤ照明具は、１ｍ直下照度が少なくとも４０ルクス以上である事が好ましい。ここで１ｍ直下照度とは、図１０に示す配置において、ＬＥＤ素子１の重心位置（ＬＥＤ素子１が複数の場合は複数のＬＥＤ素子１の重心位置）から鉛直方向（ＬＥＤ素子１の光出射面と垂直な方向）に１０００ｍｍの距離を隔てた平面（光照射面）において、ＬＥＤ素子１の重心位置を通る該平面の垂線と該平面との交点をＬＥＤ照明具の１ｍ直下点とし、この点で測定したＬＥＤ照明具の照度を言う。
【０１８０】
１ｍ直下照度が４０ルクス未満であると、照明具の用途において照度が不十分となって使用が難しくなる場合が多い。１ｍ直下照度は好ましくは９０ルクス以上、より好ましくは１４０ルクス以上、更に好ましくは１９０ルクス以上、最も好ましくは２４０ルクス以上である。尚、これら好適範囲の１ｍ直下照度も、ＬＥＤ素子１のジャンクション温度が定格温度以下となる投入電力条件で実現される必要がある。
【実施例】
【０１８１】
以下に実施例を示すが、本発明はこれらに制限されるものではない。【０１８２】
なお、実施例１〜１２における各値は、以下の方法（１）〜（１３）に従って求めた。
（１）ピッチ系黒鉛化短繊維の平均繊維径は、ＪＩＳ  Ｒ７６０７に準じ、光学顕微鏡下でスケールを用いて６０本測定し、その平均値から求めた。
（２）ピッチ系黒鉛化短繊維の平均繊維長は、セイシン企業製ＰＩＴＡ１を用いて１５００本測定し、その平均値から求めた。
（３）ピッチ系黒鉛化短繊維の結晶子サイズは、Ｘ線回折に現れる（１１０）面からの反射を測定し、学振法にて求めた。
（４）ピッチ系黒鉛化短繊維の端面は、透過型電子顕微鏡で１００万倍の倍率で観察し、４００万倍に写真上で拡大し、グラフェンシートを確認した。
（５）ピッチ系黒鉛化短繊維の表面は走査型電子顕微鏡で１０００倍の倍率で観察し、凹凸を確認した。
（６）熱伝導性樹脂組成物の熱伝導率は、４ｍｍ厚の熱伝導性組成物の成形体から３ｍｍ×１０ｍｍの短冊状にサンプルを切り出し、横に並べて一体化させ、ネッチ製ＬＦＡ−４４７を用いて面内方向の熱伝導率を求めた。
（７）樹脂もしくは樹脂組成物の耐衝撃性は、ＩＳＯ１８０／１Ａに従い、アイゾット衝撃強度（ノッチ付）から求めた。
（８）樹脂もしくは樹脂組成物の体積抵抗は、５０ｍｍ×１００ｍｍ×２ｍｍの板状成形体を作成し、ダイアインスツルメント製ハイレスタＵＰを用いて求めた。
（９）成型体の厚み方向の静電破壊電圧は、ＩＥＣ６１０００に準拠し、株式会社ノイズ研究所製静電試験器モデル  ＥＳＳ−２００２を用いて、成形体の厚み方向の静電破壊電圧（ＫＶ）を測定した。測定は５枚の試験片を用いて実施し、その中で最も低い値をもって、試験片の静電破壊電圧値とした。
（１０）成形体の厚み方向の絶縁破壊電圧は、ＩＥＣ６０２４３短時間法に準拠し、ヤマヨ試験器製絶縁破壊試験装置ＹＳＴ−２４３−１００ＲＨＯを用いて、成形体の厚み方向の絶縁破壊電圧（ＫＶ）を測定した。測定は５枚の試験片を用いて実施し、その中で最も低い値をもって、試験片の静電破壊電圧値とした。
（１１）熱伝導性樹脂組成物の体積抵抗は、１００ｍｍ×５０ｍｍ×２ｍｍ厚の熱伝導性組成物の射出成形体を用い、ダイヤインスツルメント製ローレスタを用いて測定した。
（１２）ＬＥＤ照明具の光束量は、ＬＥＤ照明具から外部空間に出射する光束をＬＥＤ照明具の周囲に配した積分反射球で反射させ、受光センサに集光して測定を行った。
（１３）ＬＥＤ照明具の１ｍ直下照度は、ＬＥＤ照明具から鉛直方向に１ｍ離れた平面上の測定ポイントに照度計を置いて測定した。【０１８３】
また、後述する実施例１〜１２は、次の参考例１〜１７に基づくものである。【０１８４】
［参考例１］メソフェーズ系ピッチ黒鉛化短繊維の製造
縮合多環炭化水素化合物よりなるピッチを主原料とした。光学的異方性割合は１００％、軟化点が２８３℃であった。直径０．２ｍｍφの孔のキャップを使用し、スリットから加熱空気を毎分５５００ｍの線速度で噴出させて、溶融ピッチを牽引して平均直径１４．５μｍのピッチ系短繊維を作製した。この時の紡糸温度は３２８℃であり、溶融粘度は１３．５Ｐａ・ｓ（１３５ｐｏｉｓｅ）であった。紡出された繊維をベルト上に捕集してマットとし、さらにクロスラッピングで目付４００ｇ／ｍ２のピッチ系炭素繊維前駆体からなるピッチ系炭素繊維前駆体ウェブとした。【０１８５】
このピッチ系炭素繊維前駆体ウェブを空気中で１７０℃から３２０℃まで平均昇温速度５℃／分で昇温して不融化し、更に８００℃で焼成を行った。このピッチ系炭素繊維ウェブをカッター（ターボ工業製）を用いて７００ｒｐｍで粉砕し、３０００℃で黒鉛化した。【０１８６】
ピッチ系黒鉛化短繊維の平均繊維径は９．８μｍ、平均繊維径に対する繊維径分散の比（ＣＶ値）は９％であった。個数平均繊維長は１７０μｍ、六角網面の成長方向に由来する結晶サイズは７０ｎｍであった。【０１８７】
ピッチ系黒鉛化短繊維の端面は透過型顕微鏡の観察によりグラフェンシートが閉じていることを確認した。また、表面は走査型電子顕微鏡の観察により、凹凸は１個であり実質的に平坦であった。【０１８８】
［参考例２］メソフェーズ系ピッチ黒鉛化短繊維の製造
参考例１において、粉砕時間の調整により、短繊維の個数平均繊維長を１４０μｍとした以外は参考例１と同様にしてメソフェーズ系ピッチ黒鉛化短繊維を製造した。【０１８９】
［参考例３］熱伝導層２（熱伝導性樹脂組成物）
参考例１で得られたピッチ系黒鉛化短繊維４５体積部、ポリカーボネート樹脂（帝人化成製  パンライト（登録商標）Ｌ−１２２５Ｙ）１００体積部を単軸混練装置を用いて溶融混練し、熱伝導性樹脂のペレットを得た。このペレットを用いて射出成形機（東芝機械製ＥＣ４０ＮII）を用いて厚み４ｍｍの熱伝導性成形品を得た。熱伝導性成形品の熱伝導率は１３．８Ｗ／（ｍ・Ｋ）、体積抵抗は約６×１０1（Ω・ｃｍ）であり、耐衝撃性は３．１ｋＪ／ｍ２、静電破壊電圧は１０ｋＶ未満、絶縁破壊電圧は１ｋＶ未満であった。【０１９０】
尚、本熱伝導層２の比重は１．５１と低く、ＬＥＤ照明具の軽量化に特に好適である。【０１９１】
［参考例４］熱伝導層２（熱伝導性樹脂組成物）
熱伝導層２のマトリクスとして、日本公開特許２００７−１４６１０５号記載の合成方法に基づくポリフェニレンスルフィド樹脂を用いた。すなわち攪拌機を装備する１５リットルオートクレーブに、Ｎａ２Ｓ・２．８Ｈ２Ｏ１８６６ｇ及びＮ−メチル−２−ピロリドン（以下、ＮＭＰと記す。）５リットルを仕込み、窒素気流下攪拌しながら徐々に２０５℃まで昇温して、４０７ｇの水を溜出させた。この系を１４０℃まで冷却した後、ｐ−ジクロロベンゼン２２８０ｇとＮＭＰ１５００ｇを添加し、窒素気流下に系を封入した。この系を２２５℃に昇温し、２２５℃にて２時間重合を行った。重合終了後、室温まで冷却し、ポリマーを遠心分離器により単離した。温水でポリマーを繰り返し洗浄し、１００℃で一昼夜乾燥し、更に空気雰囲気下２３５℃で加熱硬化処理を行い、ポリ（ｐ−フェニレンスルフィド）樹脂を得た。【０１９２】
このポリ（ｐ−フェニレンスルフィド）樹脂を粉砕機を用いてパウダー形状とした後、参考例１で得たピッチ系黒鉛化短繊維６９体積部、前記ポリ（ｐ−フェニレンスルフィド）樹脂１００体積部を二軸混練装置を用いて溶融混練し、熱伝導性樹脂のペレットを得た。このペレットを用いて射出成形機（東芝機械製ＥＣ４０ＮII）を用いて厚み４ｍｍの熱伝導性成形品を得た。熱伝導性成形品の熱伝導率は１８．６Ｗ／（ｍ・Ｋ）、体積抵抗は約３×１００（Ω・ｃｍ）であり、耐衝撃性は１．５ｋＪ／ｍ２、静電破壊電圧は１０ｋＶ未満、絶縁破壊電圧は１ｋＶ未満であった。【０１９３】
尚、本熱伝導層２の比重は１．７と低く、ＬＥＤ照明具の軽量化に好適である。【０１９４】
［参考例５］熱伝導層２（熱伝導性樹脂組成物）
参考例４で得たポリ（ｐ−フェニレンスルフィド）樹脂１００体積部と、参考例２で得たピッチ系黒鉛化短繊維９２体積部とを、二軸混練装置を用いて溶融混練し、熱伝導性樹脂のペレットを得た。このペレットを用いて射出成形機（東芝機械製ＥＣ４０ＮII）を用いて厚み４ｍｍの熱伝導性成形品を得た。熱伝導性成形品の熱伝導率は２０．４Ｗ／（ｍ・Ｋ）、体積抵抗は約８×１０−1（Ω・ｃｍ）であり、耐衝撃性は１．１ｋＪ／ｍ２、静電破壊電圧は１０ｋＶ未満、絶縁破壊電圧は１ｋＶ未満であった。【０１９５】
尚、本熱伝導層２の比重は１．７５と低く、ＬＥＤ照明具の軽量化に好適である。【０１９６】
［参考例６］熱伝導層２（熱伝導性樹脂組成物）
参考例１で得たピッチ系黒鉛化短繊維５５体積部、環状ポリオレフィン樹脂（ＪＳＲ株式会社「アートン」Ｄ４５３１Ｆ）１００体積部を二軸混練装置を用いて溶融混練し、熱伝導性樹脂のペレットを得た。このペレットを用いて射出成形機（東芝機械製ＥＣ４０ＮII）を用いて厚み４ｍｍの熱伝導性成形品を得た。熱伝導性成形品の熱伝導率は１５．９Ｗ／（ｍ・Ｋ）、体積抵抗は約９×１０−1（Ω・ｃｍ）であり、耐衝撃性は２．２ｋＪ／ｍ２、静電破壊電圧は１０ｋＶ未満、絶縁破壊電圧は１ｋＶ未満であった。【０１９７】
尚、本熱伝導層２は比重が１．４８と低く、また屋外耐候性にも優れる事から、ＬＥＤ照明具の軽量化や、屋外利用等において特に好適である。【０１９８】
［参考例７］電気絶縁層１２（樹脂）
ポリカーボネート樹脂（帝人化成製  パンライト（登録商標）Ｌ−１２２５Ｙ）を用いて厚み４ｍｍの成形品を得た。本成形品の熱伝導率は０．２Ｗ／ｍ・Ｋ、耐衝撃性は７２ｋＪ／ｍ２であり、体積抵抗は１０１３Ω・ｃｍであった。【０１９９】
尚、本電気絶縁層１２の比重は１．２と低く、ＬＥＤ照明具の軽量化に特に好適である。【０２００】
［参考例８］電気絶縁層１２（樹脂）
ポリカーボネート樹脂（帝人化成製  パンライト（登録商標）Ｌ−１２２５Ｙ）１００重量部に、平均粒径約３０μｍの酸化アルミニウム粒子（マイクロン社製Ａ３５−０１）８０重量部、平均粒径約８μｍの酸化アルミニウム粒子（マイクロン社製ＡＸ１０−３２）６０重量部、繊維長３ｍｍのガラス繊維１５重量部を二軸混練により混合してなる樹脂を電気絶縁層１２として用い、厚み４ｍｍの白色成形品を得た。本成形品の熱伝導率は０．８Ｗ／ｍ・Ｋ、耐衝撃性は８ｋＪ／ｍ２であり、体積抵抗は約１０１２Ω・ｃｍであった。【０２０１】
尚、本電気絶縁層１２の比重は約１．７と低く、ＬＥＤ照明具の軽量化に特に好適である。また熱伝導率が高い為、ＬＥＤ素子１の放熱効果において好適である。【０２０２】
［参考例９］電気絶縁層１２（樹脂）
ポリカーボネート樹脂に白色顔料等を添加してなる白色のポリカーボネート樹脂（帝人化成製  パンライト（登録商標）難燃光高反射グレード  ＬN−３０１０ＲＭ）を用いて厚み４ｍｍの白色成形品を得た。本成形品の熱伝導率は０．３Ｗ／ｍ・Ｋ、耐衝撃性は１２ｋＪ／ｍ２であり、体積抵抗は１０１３Ω・ｃｍ、光反射率は９５％、難燃性は１．６ｍｍ厚み条件にてＶ−０であった。【０２０３】
尚、本電気絶縁層１２の比重は約１．３と低く、ＬＥＤ照明具の軽量化に特に好適である。また光反射率が高く白色である為、ＬＥＤ照明具の外観デザインを高めるのに好適である。【０２０４】
［参考例１０］電気絶縁層１２（樹脂）
ポリカーボネート樹脂に白色顔料等を添加してなる白色のポリカーボネート樹脂（帝人化成製  パンライト（登録商標）難燃光高反射グレード  ＬN−３０００ＲＭ）を用いて射出成型により、厚み４ｍｍの白色成形品を得た。本成形品の熱伝導率は０．３Ｗ／ｍ・Ｋ、耐衝撃性は約６０ｋＪ／ｍ２であり、体積抵抗は１０１３Ω・ｃｍ、光反射率は９５％、難燃性は１．６ｍｍ厚み条件にてＶ−０であった。【０２０５】
尚、本電気絶縁層１２の比重は約１．３と低く、ＬＥＤ照明具の軽量化に特に好適である。また光反射率が高く白色である為、ＬＥＤ照明具の外観デザインを高めるのに好適である。【０２０６】
［参考例１１］電気絶縁層１２（樹脂）
市販のガラス繊維強化ポリ（ｐ−フェニレンスルフィド）樹脂（ポリプラスチックス製  フォートロン登録商標１１３０Ａ１）を用いて、射出成型により厚み４ｍｍの成形品を得た。本成形品の熱伝導率は０．２Ｗ／ｍ・Ｋ、耐衝撃性は約１０ｋＪ／ｍ２であり、体積抵抗は１０１４Ω・ｃｍ、難燃性は１．６ｍｍ厚み条件にてＶ−０、比重は１．５７であった。【０２０７】
［参考例１２］熱伝導層２と電気絶縁層１２との一体成形
参考例３で得た熱伝導性樹脂ペレットと、参考例７のポリカーボネート樹脂を、射出成形機（東芝機械製ＥＣ４０ＮII）を基にした二色射出成形機を用いて平板状の熱伝導性樹脂複合成形体（熱伝導性二色樹脂成形体）を得た。熱伝導性樹脂ペレットによる熱伝導層２の平均厚みは２．３ｍｍ、ポリカーボネートによる電気絶縁層（補強層）の平均厚みは１ｍｍとした。【０２０８】
得られた熱伝導性樹脂複合成形体の耐衝撃性は１１．８ｋＪ／ｍ２であった。また静電破壊電圧は３０ｋＶ以上、絶縁破壊電圧は１０ｋＶ以上であった。【０２０９】
［参考例１３］熱伝導層２と電気絶縁層１２との一体成形
参考例４で得た熱伝導性樹脂ペレットと、参考例１１の樹脂ペレットを用いて、射出成形機（東芝機械製ＥＣ４０ＮII）を基にした二色射出成形機を用いて平板状の熱伝導性樹脂複合成形体（熱伝導性二色樹脂成形体）を得た。参考例４の熱伝導性樹脂ペレットによる熱伝導層の平均厚みは２．３ｍｍ、参考例１１の樹脂ペレットによる電気絶縁層（補強層）の平均厚みは１ｍｍとした。【０２１０】
得られた熱伝導性樹脂複合成形体の耐衝撃性は６．１ｋＪ／ｍ２であった。また静電破壊電圧は３０ｋＶ以上、絶縁破壊電圧は１０ｋＶ以上であった。【０２１１】
［参考例１４］熱伝導層２と電気絶縁層１２（補強層）との積層
参考例４で得た熱伝導性樹脂ペレットを用いた平均厚み２．３ｍｍの平板、参考例７のポリカーボネート樹脂を用いた平均厚み１ｍｍの電気絶縁層１２（補強層）の平板をそれぞれ作成した後、両者を市販のエポキシシリコーン系接着剤（セメダイン製  登録商標セメダインスーパーＸ）を用い、接着層を薄く伸ばした状態で完全接着固定して一体化した。【０２１２】
こうして得られた熱伝導性樹脂複合成形体の耐衝撃性は９．２ｋＪ／ｍ２であった。また静電破壊電圧は３０ｋＶ以上、絶縁破壊電圧は１０ｋＶ以上であった。【０２１３】
［参考例１５］熱伝導層２と電気絶縁層１２（補強層）との積層
参考例５で得た熱伝導性樹脂ペレットを用いた平均厚み２．３ｍｍの平板と、参考例７のポリカーボネート樹脂を用いた平均厚み１ｍｍの電気絶縁層１２（補強層）の平板をそれぞれ作成した後、両者を市販のエポキシシリコーン系接着剤（セメダイン製  登録商標セメダインスーパーＸ）を用い、接着層を薄く伸ばした状態で完全接着固定して一体化した。【０２１４】
こうして得られた熱伝導性樹脂複合成形体の耐衝撃性は８．４ｋＪ／ｍ２であった。また静電破壊電圧は３０ｋＶ以上、絶縁破壊電圧は１０ｋＶ以上であった。【０２１５】
［参考例１６］熱伝導層２と電気絶縁層１２（補強層）との積層
参考例６で得た熱伝導性樹脂ペレットを用いた平均厚み２．３ｍｍの平板と、参考例７のポリカーボネート樹脂を用いた平均厚み１ｍｍの電気絶縁層１２（補強層）の平板をそれぞれ作成した後、両者を市販のエポキシシリコーン系接着剤（セメダイン製  登録商標セメダインスーパーＸ）を用い、接着層を薄く伸ばした状態で完全接着固定して一体化した。【０２１６】
こうして得られた熱伝導性樹脂複合成形体の耐衝撃性は１０．１ｋＪ／ｍ２であった。また静電破壊電圧は３０ｋＶ以上、絶縁破壊電圧は１０ｋＶ以上であった。【０２１７】
［参考例１７］熱伝導層２と電気絶縁層１２（補強層）との積層
参考例４で得た熱伝導性樹脂ペレットを用いた平均厚み２．３ｍｍの平板と、参考例１０の白色ポリカーボネート樹脂を用いた平均厚み１ｍｍの電気絶縁層１２（補強層）の平板をそれぞれ作成した後、両者を市販のエポキシシリコーン系接着剤（セメダイン製  登録商標セメダインスーパーＸ）を用い、接着層を薄く伸ばした状態で完全接着固定して一体化した。こうして得られた熱伝導性樹脂複合成形体の耐衝撃性は８．２ｋＪ／ｍ２であった。また静電破壊電圧は３０ｋＶ以上、絶縁破壊電圧は１０ｋＶ以上であった。【０２１８】
［実施例１］
図１に図示するＬＥＤ照明具を組み立てた。【０２１９】
熱伝導層２は参考例３の熱伝導性樹脂組成物を用い、電気絶縁層１２には参考例７のポリカーボネート樹脂を用いて二色樹脂成形法により一体成形した。熱伝導層２の外周直径は２８ｍｍ、高さを２５ｍｍ、厚みは側面部２ｍｍ、平面部３．５ｍｍとし（熱伝導層２トータルの平均厚みとして約２．３ｍｍ）、電気絶縁層１２の平均厚みは１．５ｍｍとした。本熱伝導層２の熱伝導率と平均厚みとの積は０．０３２（Ｗ／Ｋ）、熱伝導層２の表面積は約０．００５ｍ２であった。【０２２０】
また熱伝導層２の外周側面の補強層の積層されていない側の面に熱収縮チューブの被覆により電気絶縁性の薄層１０を積層した。すなわち飽和ポリエステル樹脂による熱収縮チューブ（帝人化成製  商標名テレチューブ、厚み約１００μｍ）を用い、熱伝導層２の周囲を包み込むようにチューブを配置した後、２００℃に加熱したヒータからの送風によりチューブを加熱、熱収縮させ、熱伝導層２の外周側面に一様に電気絶縁性の薄層１０を積層した。尚、積層後の層厚は約１３０μｍであった。別途測定による電気絶縁性の薄層１０の体積抵抗は６×１０１３Ω・ｃｍであった。また別途作成した、２ｍｍ厚の本熱伝導層２の平板状成形体の片面に本電気絶縁性の薄層１０を積層してなる成形体の厚み方向の静電破壊電圧は３０ｋＶ以上、絶縁破壊電圧は約１０ｋＶ以上であった。【０２２１】
ＬＥＤ素子１としては日亜化学工業製の電球色チップタイプＬＥＤ  ＮＳ９Ｌ１５３ＭＴ−Ｈ３（定格出力約３Ｗ、ジャンクション温度定格１５０℃）を１灯で用い、ＬＥＤ実装基板１４としては厚み約１ｍｍのアルミニウムをベースとした直径２２ｍｍのアルミベースの実装基板を用いた。実装基板の裏面は熱伝導性シリコーン系接着ゴム（信越シリコーン製  縮合型ＲＴＶゴム  ＫＥ３４６６、熱伝導率１．９Ｗ／ｍ・Ｋ）による厚み約３０μｍの熱伝導性接着層を介して熱伝導層２に固定した。また銅配線パターン上には白色の樹脂絶縁層を印刷形成した。【０２２２】
尚、電源回路からＬＥＤ素子１への投入電力は２．７Ｗとした。熱伝導層２表面積をＬＥＤ素子１投入電力で割った値は約０．００１９ｍ２／Ｗであった。【０２２３】
尚、ＬＥＤ素子１の周囲筐体４には、参考例７のポリカーボネート樹脂からなる平均肉厚２．４ｍｍ、半径約２５ｍｍの半球状の成型体を用い、その内面側にはアルミニウムの真空蒸着による厚み約５０ｎｍの光反射層を形成し、筐体光反射面６ａとした。尚、図１には省略されているが、ＬＥＤ照明具の外観デザインの観点にて、光反射面の形成面には小さなディンプル状の凸状形状パターンが形成されている。【０２２４】
また本実施例で周囲筐体４はネジ勘合部４ａによる固定時に筐体の底面がＬＥＤ実装基板１４の端面を上方から押さえつける形で固定される。これにより、実装基板の経時的な剥がれの抑制が図れ、ＬＥＤ照明具の長期的な信頼性を高めることができる。【０２２５】
導光拡散層３は、アクリル樹脂の射出成形により、上面に概逆円錐状の凹部からなる全反射面３ａ、下面に球面の一部を切り取って成る凸レンズ形状からなる光屈折面を有した導光拡散層３とした。図４４Ａ〜Ｃは、実施例１における導光拡散層３を斜め方向から観察したときの外観図である。尚、概逆円錐状の凹部の形成された導光拡散層３上面の直径は約１２ｍｍ、円錐の高さ（凹部の深さ）は約６ｍｍとした。また導光拡散層３下面の凸レンズ形状は半径６ｍｍの球面の一部からなる曲面とした。また導光拡散層３最下面とＬＥＤ素子１発光面との間隔は約２．５ｍｍとした。【０２２６】
すなわち本導光拡散層３は、図１６における入射レンズ面（光屈折面）頂点位置のＺ座標（ｚ１）が２．５（ｍｍ）、入射レンズ面の曲率半径（ｒ１）が６ｍｍ、入射レンズ面のコーニック係数（ｋ１）が０（球面）、入射レンズ面のＸＹ面投射直径（ｐ１）が１０ｍｍ、全反射面３ａの頂点位置のＺ座標（ｚ２）が１２．８（ｍｍ）、全反射面３ａのＺ軸投影長さ（ｑ１）が６ｍｍ、全反射面３ａの形状制御点／回転軸間距離（ｑ２）が２．９ｍｍ、全反射面３ａのＸＹ面投射直径（ｐ２）が１１．６ｍｍ、導光拡散層３のＬＥＤ素子１と相対する面と反対側の面のＸＹ面投射直径（ｐ３）が１２．６ｍｍである。【０２２７】
尚、本実施例において導光拡散層３は、導光拡散層３から鉛直方向に対して４５°以上、１３５°以下の角度範囲に出射する光量を１００とした場合に、導光拡散層３のＬＥＤ素子１と相対する面と反対側の面から鉛直方向に対して０°以上、４５°未満の角度範囲に出射する光量が１５前後になるよう設計が為されている。【０２２８】
また導光拡散層３のＬＥＤ素子と相対する面の一部に、光反射層として厚み５０μｍの白色反射ＰＥＴフィルム（帝人デュポンフィルム製）を接着し、光反射面６ｂとした。【０２２９】
光透過性カバー層５には、メラミン系のハードコート層が片面の表面に形成された厚み１．５ｍｍのポリカーボネートシート（帝人化成製  商標名「パンライトＭＲシート  ＰＣ−８１９９」を用い、光出射側がハードコート面となるようにＬＥＤ素子１の周囲筐体４の上部に接着剤で固定して用いた。【０２３０】
またガイシ部８は、参考例９の白色ポリカーボネート樹脂を用い、口金固定部の厚肉部を含めた平均肉厚が約２．５ｍｍの成型体として成形した。【０２３１】
本ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定した。【０２３２】
尚、ＬＥＤ素子１の温度測定については本発明者の検討を通じ、その手法によっては大きな誤差を生じ易く、これらは主に熱電対とＬＥＤ素子１間（温度測定ポイント間）の接触固定状況により熱抵抗のばらつきに起因する事が判明した。この知見に基ずき、熱抵抗のばらつきを極力少なくすべく、薄型で柔軟性を有する面状熱電対（厚み１００μｍ）を使用し、測定ポイントに面的に密着させる手法を取った。本熱電対の接着固定には熱伝導性シリコーン接着ゴム（信越シリコーン製  縮合型ＲＴＶゴム  ＫＥ３４６６、熱伝導率１．９Ｗ／ｍ・Ｋ）による厚み約３０μｍの熱伝導性接着層を用いた。またこのようにして熱電対が測定ポイントと面密着固定された後、熱電対の周囲全体にも前記熱伝導性シリコーン接着ゴムを塗布して、熱電対をシリコーン接着ゴムが包み込むような形にして熱電対の固定をより完全なものとした。【０２３３】
またＬＥＤの実装基板についても、基板内で局所的な温度ばらつきの少ないアルミベースの実装基板を用いた方が測定誤差が少ない事も判明した為、アルミベースのＬＥＤ実装基板１４を採用した。【０２３４】
これらの手法の採用により、ＬＥＤ素子１の温度測定精度が格段に向上し、以下の実施例では信頼性のより高い温度測定が可能となった。【０２３５】
本実施例のＬＥＤ照明具においては、電力投入３０分後のＬＥＤ素子１の温度は７９℃（ジャンション温度換算約１０６℃）であった。【０２３６】
更に本ＬＥＤ照明具の全光束量は９５ルーメン、１ｍ直下照度は８２ルクスであった。【０２３７】
続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約５ルーメンであった。すなわちＬＥＤ照明具の全出射光束を１００とした場合、周囲筐体を透過もしくは通過して、周囲筐体の外周面から出射する光束の割合は約５であった。【０２３８】
さて本ＬＥＤ照明具では図９（光学シミュレーション結果）に示すように、ＬＥＤ素子１の出射光の多くが、導光拡散層３に入射して、層内を導光した後、導光拡散層３上部の逆円錐型の凹部で全反射され、側面３ｄにある光源の周囲筐体４に入射、筐体内面に形成されたアルミニウムの光反射層で再反射した後、光透過性カバー層５から照明具外に出射するとの光路を取る。すなわち照明具としては、周囲筐体４の反射面全体から照明光が出射する形になるため、点光源状で直進性の強いＬＥＤ素子１そのものの出射光とは異なる、目に優しい面状の照明光とすることができる。尚、図９における各部位の形状や大きさの相対関係は、実寸上の相対関係とほぼ等しく記載されている。【０２３９】
更には図１のＬＥＤ照明具では、照明光の指向性（配光分布）に関し、図１１に例示するような照度分布を得ることができる。すなわち図１１の照度分布は、図１０に示すようにＬＥＤ素子１の位置から鉛直方向に１０００ｍｍの距離を隔てた平面（光照射面）上の照度分布の例を示すが、照明光が適度に収束され、比較的限られた面積領域をスポット状に強く照らすのに適したスポット照明用の照明具として好適な照度分布を有している。尚、図１１の縦軸は相対照度であり、横軸は前記光照射面上の位置Ｌ（ｍｍ）である。【０２４０】
尚、本実施例では、前記光照射面において最大照度となるＬＥＤ直下の位置から約１００ｍｍの離れた位置において前記最大照度の半分の照度が得られる。【０２４１】
また熱伝導層２、導光拡散層３、光透過性カバー層５、電気絶縁層１２、ＬＥＤ素子１の周囲筐体４をすべて樹脂もしくは樹脂組成物で作成した為、ＬＥＤ照明具は非常に軽量であり、更に、耐衝撃性の高い樹脂もしくは樹脂組成物を用いた為に、機械的強度や落下安全性の高いＬＥＤ照明具となった。【０２４２】
［実施例２］
実施例１において、参考例４の熱伝導性樹脂組成物と、参考例１１の電気絶縁層１２を用いた以外は全く同様にしてＬＥＤ照明具を作成した。本熱伝導層２の熱伝導率と平均厚みとの積は０．０４７（Ｗ／Ｋ）、熱伝導層２の表面積は約０．００５ｍ２であった。熱伝導層２の表面積をＬＥＤ素子１の投入電力で割った値は０．００１９ｍ２であった。【０２４３】
本ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定した結果、電力投入３０分後のＬＥＤ素子の温度は７６℃（ジャンション温度換算約１０３℃）であった。またＬＥＤ照明具としての全光束量は９７ルーメン、１ｍ直下照度は８４ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約５ルーメンであった。すなわちＬＥＤ照明具の全出射光束を１００とした場合、周囲筐体を透過もしくは通過して、周囲筐体の外周面から出射する光束の割合は約５であった。【０２４４】
［実施例３］
実施例１において、熱伝導層２には参考例６の熱伝導性樹脂組成物を用い、電気絶縁層１２には参考例７のポリカーボネート樹脂を用い、両者を別々に成形を行った上で、両者を市販のエポキシシリコーン系接着剤（セメダイン製  登録商標セメダインスーパーＸ）を用いて、接着層を薄く伸ばした状態で完全接着固定して一体化し、本ＬＥＤ照明具の筐体とした。そして、これ以外は実施例１と全く同様にしてＬＥＤ照明具を作成した。【０２４５】
本熱伝導層２の熱伝導率と平均厚みとの積は０．０３７（Ｗ／Ｋ）、熱伝導層２の表面積は０．００５ｍ２であった。熱伝導層２表面積をＬＥＤ素子１投入電力で割った値は０．００１１ｍ２／Ｗであった。【０２４６】
本ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定結果、電力投入３０分後のＬＥＤ素子１の温度は７５℃（ジャンクション温度換算約１０２℃）であった。尚、本ＬＥＤ照明具の全光束量は９６ルーメン、１ｍ直下照度は８３ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約５ルーメンであった。すなわちＬＥＤ照明具の全出射光束を１００とした場合、周囲筐体を透過もしくは通過して、周囲筐体の外周面から出射する光束の割合は約５であった。【０２４７】
［実施例４］
実施例１において、熱伝導層２として、アルミニウム／マグネシウム系合金（ＪＩＳ合金、Ａ５０５６、熱伝導率１１０Ｗ／ｍ・Ｋ、比重約２．６）のブロック塊からの切削加工により、実施例１と同一形状のものを作成し、熱伝導層２を金型キャビティ内にセットした後にインサート成形法により電気絶縁層１２を熱伝導層２に積層した以外は、実施例１と全く同様にしてＬＥＤ照明具を組み立て、点灯試験を行った。【０２４８】
本熱伝導層２の熱伝導率と平均厚みとの積は０．２５３（Ｗ／Ｋ）、熱伝導層２の表面積は約０．００５ｍ２、熱伝導層２表面積をＬＥＤ素子１投入電力で割った値は約０．００１９ｍ２／Ｗであった。【０２４９】
また電力投入３０分後のＬＥＤ素子１の温度は６５℃（ジャンクション温度換算約９２℃）であった。尚、本ＬＥＤ照明具の全光束量は１０２ルーメン、１ｍ直下照度は８８ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約５ルーメンであった。すなわちＬＥＤ照明具の全出射光束を１００とした場合、周囲筐体を透過もしくは通過して、周囲筐体の外周面から出射する光束の割合は約５であった。【０２５０】
［実施例５］
図２に図示するＬＥＤ照明具を組み立てた。【０２５１】
熱伝導層２は参考例４の熱伝導性樹脂組成物を用い、電気絶縁層１２とガイシ部８は参考例９のポリカーボネート樹脂を用いた。熱伝導層２の外周直径は２８ｍｍ、高さを２５ｍｍ、厚みは側面部２ｍｍ、平面部３．５ｍｍとし（熱伝導層２トータルの平均厚みとして約２．３ｍｍ）、電気絶縁層１２の平均厚みは１．５ｍｍとした。本熱伝導層２の熱伝導率と平均厚みとの積は０．０４３（Ｗ／Ｋ）、熱伝導層２の表面積は０．００５ｍ２であった。【０２５２】
尚、熱伝導層２と電気絶縁層１２は別々に射出成形して成形体を得た上で、両者を市販のエポキシシリコーン系接着剤（セメダイン製  登録商標セメダインスーパーＸ）を用い、接着層を薄く伸ばした状態で完全接着固定して一体化し、本ＬＥＤ照明具の筐体とした。【０２５３】
尚、図２に図示するＬＥＤ照明具では熱伝導層２の外周側面には参考例９のポリカーボネートによる電気絶縁層１２を積層されているが、この電気絶縁性に関し、別途作成した２．３ｍｍ厚の熱伝導層２、１．５ｍｍの電気絶縁層１２を接着剤で積層した平板状成形体の厚み方向の静電破壊電圧は３０ｋＶ以上、絶縁破壊電圧は約１０ｋＶ以上であった。【０２５４】
ＬＥＤ素子１としては日亜化学工業製の電球色チップタイプＬＥＤ  ＮＳ９Ｌ１５３ＭＴ−Ｈ３（定格出力約３Ｗ、ジャンクション温度定格１５０℃）を２灯で用い、両チップの中心間距離（発光面の重心間距離）を約５ｍｍ（両チップ端部間の隙間約１ｍｍ）とした。【０２５５】
ＬＥＤ実装基板１４としては厚み約１ｍｍのアルミニウムをベースとした直径２２ｍｍのアルミベースの実装基板を用いた。実装基板の裏面は熱伝導性シリコーン系接着ゴム（信越シリコーン製  縮合型ＲＴＶゴム  ＫＥ３４６６、熱伝導率１．９Ｗ／ｍ・Ｋ）による厚み約３０μｍの熱伝導性接着層を介して熱伝導層２に固定した。また銅配線パターン上には白色の樹脂絶縁層を印刷形成した。【０２５６】
尚、電源回路から各ＬＥＤ素子１への投入電力は約２．２Ｗとし、２灯合計で約４．４Ｗとした。【０２５７】
熱伝導層２表面積をＬＥＤ素子１投入電力で割った値は０．００１１ｍ２／Ｗであった。【０２５８】
尚、ＬＥＤ素子１の周囲筐体４には、参考例７のポリカーボネート樹脂からなる平均肉厚２．４ｍｍ、半径約２５ｍｍの半球状の成型体を用い、その内面側にはアルミニウムの真空蒸着による厚み約５０ｎｍの光反射層を形成し、筐体反射面６ａとした。尚、図２には省略されているが、光反射面の形成面には小さなディンプル状の形状凸パターンを形成している。【０２５９】
導光拡散層３は、アクリル樹脂の射出成形により、上面に概逆円錐状の凹部からなる全反射面３ａ、下面に球面の一部を切り取って成る凸レンズ形状からなる光屈折面を設けた導光拡散層３とした。尚、概逆円錐状の凹部の形成された導光拡散層３上面の直径は約１２ｍｍ、逆円錐の高さ（凹部の深さ）は約６ｍｍとした。また導光拡散層３下面の凸レンズ形状は半径６ｍｍの球面の一部からなる曲面とした。また導光拡散層３最下面とＬＥＤ素子１発光面との間隔は約２．５ｍｍとした。【０２６０】
すなわち本導光拡散層３は、図１６における入射レンズ面（光屈折面）頂点位置のＺ座標（ｚ１）が２．５（ｍｍ）、入射レンズ面の曲率半径（ｒ１）が６ｍｍ、入射レンズ面のコーニック係数（ｋ１）が０（球面）、入射レンズ面のＸＹ面投射直径（ｐ１）が１０ｍｍ、全反射面３ａの頂点位置のＺ座標（ｚ２）が１２．８（ｍｍ）、全反射面３ａのＺ軸投影長さ（ｑ１）が６ｍｍ、全反射面３ａの形状制御点／回転軸間距離（ｑ２）が２．９ｍｍ、全反射面３ａのＸＹ面投射直径（ｐ２）が１１．６ｍｍ、導光拡散層３のＬＥＤ素子１と相対する面と反対側の面のＸＹ面投射直径（ｐ３）が１２．６ｍｍである。【０２６１】
尚、本実施例において導光拡散層３は、導光拡散層３から鉛直方向に対して４５°以上、１３５°以下の角度範囲に出射する光量を１００とした場合に、導光拡散層３のＬＥＤ素子１と相対する面と反対側の面から鉛直方向に対して０°以上、４５°未満の角度範囲に出射する光量が３０前後になるよう設計が為されている。【０２６２】
尚、周囲筐体４はネジ勘合部４ａによる固定時に筐体の底面がＬＥＤ実装基板１４の端面を上方から押さえつける形で固定される。これにより、実装基板の経時的な剥がれの抑制が図れ、ＬＥＤ照明具の長期的な信頼性を高めることができる。【０２６３】
光透過性カバー層５には、メラミン系のハードコート層が片面の表面に形成された厚み１．５ｍｍのポリカーボネートシート（帝人化成製  商標名「パンライトＭＲシート  ＰＣ−８１９９」を用い、光出射側がハードコート面となるようにＬＥＤ素子１の周囲筐体４の上部に接着剤で固定して用いた。【０２６４】
本ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定した。この結果、電力投入３０分後のＬＥＤ素子１の温度は９８℃（ジャンクション温度換算約１２０℃）であった。尚、本ＬＥＤ照明具の全光束量は１５２ルーメン、１ｍ直下照度は１１２ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約２０ルーメンであった。すなわちＬＥＤ照明具の全出射光束を１００とした場合、周囲筐体を透過もしくは通過して、周囲筐体の外周面から出射する光束の割合は約１３であった。【０２６５】
また本ＬＥＤ照明具では実施例１と同様に、ＬＥＤ素子１の出射光の多くが、導光拡散層３に入射して、層内を導光した後、導光拡散層３上部の逆円錐型の凹部で全反射され、側面３ｄにある光源の周囲筐体４に入射、筐体内面に形成されたアルミニウムの光反射層で再反射した後、光透過性カバー層５から照明具外に出射するとの光路を取る。すなわち照明具としては、周囲筐体４の反射面全体から照明光が出射する形になるため、点光源状で直進性の強いＬＥＤ素子１そのものの出射光とは異なる、目に優しい面状の照明光とすることができる。【０２６６】
図２に例示したＬＥＤ照明具では、照明光の指向性（配光分布）に関し、図１３に例示するような照度分布を得ることができる。すなわち図１３の照度分布は、図１０に示すようにＬＥＤ素子１の位置から鉛直方向に１０００ｍｍの距離を隔てた平面（光照射面）上の照度分布の例を示すが、図１２に説明するようにＬＥＤ素子１が２個が並んだ方向に垂直な向き（これをＸ方向とする）とＬＥＤ素子１が２個が並んだ方向に平行な向き（これをＹ方向とする）とすると、Ｘ方向とＹ方向で照度分布は多少異なるものの、ともに照明光が適度に収束され、比較的限られた面積領域をスポット状に強く照らすのに適したスポット照明用の照明具として好適な照度分布を有している。尚、図１３の縦軸は相対照度であり、横軸は前記光照射面上の位置Ｌ（ｍｍ）である。【０２６７】
尚、本実施例では、前記光照射面においてＬＥＤ直下の位置からＸ方向には約３２０ｍｍの離れた位置において、Ｙ方向には約２５０ｍｍ離れた位置において、前記最大照度の半分の照度が得られる。【０２６８】
また熱伝導層２、導光拡散層３、光透過性カバー層５、電気絶縁層１２、ＬＥＤ素子１の周囲筐体４をすべて樹脂もしくは樹脂組成物で作成した為、ＬＥＤ照明具は非常に軽量であり、更に、耐衝撃性の高い樹脂もしくは樹脂組成物を用いた為に、機械的強度や落下安全性の高いＬＥＤ照明具となった。【０２６９】
またＬＥＤ照明具の最外層に光反射率の高い白色の層を用いた事により、ＬＥＤ照明具の外観、意匠が向上した。【０２７０】
［実施例６］
実施例５において、参考例５の熱伝導性樹脂組成物を用いた以外は、実施例５と全く同様にしてＬＥＤ照明具を作成した。本熱伝導層２の熱伝導率と平均厚みとの積は０．０４７（Ｗ／Ｋ）、熱伝導層２の表面積は約０．００５ｍ２であった。熱伝導層２表面積をＬＥＤ素子１投入電力で割った値は約０．００１１ｍ２／Ｗであった。【０２７１】
本ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定結果、電力投入３０分後のＬＥＤ素子１の温度は９４℃（ジャンクション温度換算約１１６℃）であった。尚、本ＬＥＤ照明具の全光束量は１５５ルーメン、１ｍ直下照度は１１４ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約２０ルーメンであった。すなわちＬＥＤ照明具の全出射光束を１００とした場合、周囲筐体を透過もしくは通過して、周囲筐体の外周面から出射する光束の割合は約１３であった。【０２７２】
［実施例７］
実施例５において、参考例８の電気絶縁層１２を用いた以外は、実施例５と全く同様にしてＬＥＤ照明具を作成した。【０２７３】
本ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定結果、電力投入３０分後のＬＥＤ素子１の温度は９５℃（ジャンクション温度換算約１１７℃）であった。尚、本ＬＥＤ照明具の全光束量は１５４ルーメン、１ｍ直下照度は１１３ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約２０ルーメンであった。すなわちＬＥＤ照明具の全出射光束を１００とした場合、周囲筐体を透過もしくは通過して、周囲筐体の外周面から出射する光束の割合は約１３であった。【０２７４】
［実施例８］
実施例５において、図２４に例示するような要領で、参考例９のポリカーボネートによる電気絶縁層１２の最表面（ＬＥＤ照明具の最外郭側に相当する表面）に、射出成形金型の内面刻印により、図８に例示の形状に類似した凸部先端部に曲面部位（曲率）を有した形状パターンの表面賦型を施した（ただし図８と異なり、凸部根元部側には曲率を有していない）以外は、実施例５と全く同様にしてＬＥＤ照明具を作成した。【０２７５】
表面賦型の形状パターンは、凸部高さ１．２ｍｍ、凸部幅０．６ｍｍ、凸部先端曲率半径０．３ｍｍ、底部幅１．７ｍｍとした。この表面賦型による最外郭層の平坦面対比の表面積増加割合は約２００％であった。【０２７６】
実施例５同様に、ＬＥＤの点灯試験を行った所、電力投入３０分後のＬＥＤ素子１の温度は８９℃（ジャンクション温度換算約１１１℃）であった。尚、本ＬＥＤ照明具の全光束量は１６２ルーメン、１ｍ直下照度は１２０ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約２１ルーメンであった。すなわちＬＥＤ照明具の全出射光束を１００とした場合、周囲筐体を透過もしくは通過して、周囲筐体の外周面から出射する光束の割合は約１３であった。【０２７７】
［実施例９］
図２７に図示するＬＥＤ照明具を組み立てた。【０２７８】
熱伝導層２は参考例５の熱伝導性樹脂組成物を用い、電気絶縁層１２とガイシ部８は参考例１０の白色ポリカーボネート樹脂を用いて一体成形した。熱伝導層２の外周直径は２８ｍｍ、高さを２５ｍｍ、厚みは側面部２．５ｍｍ、平面部３．５ｍｍとし（熱伝導層２トータルの平均厚みとして約２．８ｍｍ）、熱伝導層２に接する部分の電気絶縁層１２の平均厚みは１．０ｍｍとした。【０２７９】
本熱伝導層２の熱伝導率と平均厚みとの積は０．０５７（Ｗ／Ｋ）、熱伝導層２の表面積は約０．００５ｍ２であった。【０２８０】
また参考例１０のポリカーボネートによる電気絶縁層１２の最表面（ＬＥＤ照明具の最外郭側に相当する表面）には、射出成形金型の内面刻印により、図８に例示の形状に類似した凸部先端部に曲面部位（曲率）を有した形状パターンの表面賦型を施した（ただし図８と異なり、凸部根元部側には曲率を有していない）。【０２８１】
表面賦型の形状パターンは、凸部高さ０．６ｍｍ、凸部幅０．６ｍｍ、凸部先端曲率半径０．３ｍｍ、底部幅１．２ｍｍとした。この表面賦型による最外郭層の平坦面対比の表面積増加割合は約１５０％であった。【０２８２】
尚、参考例５の熱伝導層２と参考例１０の電気絶縁層１２は別々に射出成形して成形体を得た上で、両者の界面を市販のエポキシシリコーン系接着剤（セメダイン製  登録商標セメダインスーパーＸ）を用い、接着層を薄く伸ばした状態で完全接着固定して一体化した。【０２８３】
ＬＥＤ素子１としては日亜化学工業製の電球色チップタイプＬＥＤ  ＮＳ９Ｌ１５３ＭＴ−Ｈ３（定格出力約３Ｗ、ジャンクション温度定格１５０℃）を２灯で用い、両チップの中心間距離を５．８ｍｍ（両チップ端部間の隙間約１．８ｍｍ）とした。【０２８４】
ＬＥＤ実装基板１４としては厚み約１ｍｍのアルミニウムをベースとした直径２２ｍｍのアルミベースの実装基板を用いた。実装基板の裏面は熱伝導性シリコーン系接着ゴム（信越シリコーン製  縮合型ＲＴＶゴム  ＫＥ３４６６、熱伝導率１．９Ｗ／ｍ・Ｋ）による厚み約３０μｍの熱伝導性接着層を介して熱伝導層２に固定した。また銅配線パターン上には白色の樹脂絶縁層を印刷形成した。尚、電源回路から各１への投入電力は約２．２Ｗとし、２灯合計で約４．４Ｗとした。【０２８５】
熱伝導層２表面積をＬＥＤ素子１投入電力で割った値は約０．００１１ｍ２／Ｗであった。【０２８６】
尚、ＬＥＤ素子１の周囲筐体４には、参考例７のポリカーボネート樹脂からなる平均肉厚２．４ｍｍ、半径約２５ｍｍの半球状の成型体を用い、その内面側にはアルミニウムの真空蒸着による厚み約５０ｎｍの光反射層を形成し、筐体光反射面６ａとした。尚、図２７には省略されているが、光反射面の形成面には小さなディンプル状の形状凸パターンが形成されている。【０２８７】
導光拡散層３は、アクリル樹脂の射出成形により、図２８に例示するような上面に逆円錐型の凹部で一部が曲面状となっている全反射面３ａ、下面には放物面の一部を切り取って成る凸レンズ形状を２つ結合してなる２つの頂点を有する光屈折面を持つ導光拡散層３とした。図４５Ａ〜Ｃは、実施例９における導光拡散層３を斜め方向から観察したときの外観図である。  本導光拡散層３は、図１６における入射レンズ面（光屈折面）頂点位置のＺ座標（ｚ１）が２．２（ｍｍ）、入射レンズ面の曲率半径（ｒ１）が３ｍｍ、入射レンズ面のコーニック係数（ｋ１）が−１（放物面）、入射レンズ面のＸＹ面投射直径（ｐ１）が１０ｍｍ、全反射面３ａの頂点位置のＺ座標（ｚ２）が１２．５（ｍｍ）、全反射面３ａのＺ軸投影長さ（ｑ１）が７ｍｍ、全反射面３ａの形状制御点／回転軸間距離（ｑ２）が２ｍｍ、全反射面３ａのＸＹ面投射直径（ｐ２）が１１．６ｍｍ、導光拡散層３のＬＥＤ素子１と相対する面と反対側の面のＸＹ面投射直径（ｐ３）が１２．６ｍｍである。【０２８８】
また光屈折面の２つの凸レンズ頂点間の距離は５．８ｍｍとし、また各頂点が各ＬＥＤ素子１の発光中心位置（発光面の重心位置）の真上（鉛直方向）に位置するようにアライメントを行った。【０２８９】
本実施例において導光拡散層３は、導光拡散層３から鉛直方向に対して４５°以上、１３５°以下の角度範囲に出射する光量を１００とした場合に、導光拡散層３のＬＥＤ素子１と相対する面と反対側の面から鉛直方向に対して０°以上、４５°未満の角度範囲に出射する光量が２５前後になるよう設計が為されている。【０２９０】
尚、周囲筐体４はネジ勘合部４ａによる固定時に筐体の底面がＬＥＤ実装基板１４の端面を上方から押さえつける形で固定、光透過性カバー層５には、メラミン系のハードコート層が片面の表面に形成された厚み１．５ｍｍのポリカーボネートシート（帝人化成製  商標名「パンライトＭＲシート  ＰＣ−８１９９」を用い、光出射側がハードコート面となるようにＬＥＤ素子１の周囲筐体４の上部に接着剤で固定して用いた。【０２９１】
ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定した。この結果、電力投入３０分後のＬＥＤ素子１の温度は８５℃（ジャンクション温度換算約１０７℃）であった。また本ＬＥＤ照明具の全光束量は１６５ルーメン、１ｍ直下照度は２２１ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約２６ルーメンであった。すなわちＬＥＤ照明具の全出射光束を１００とした場合、周囲筐体を透過もしくは通過して、周囲筐体の外周面から出射する光束の割合は約１６であった。【０２９２】
また本ＬＥＤ照明具では、導光拡散層３に入射したＬＥＤ出射光は層内を鉛直方向に導光し、全反射面３ａでその多くが全反射される。これらの全反射光は導光拡散層３の主に側面から出射した後、光路上で一旦収束点を持った後に、筐体上の反射面で鉛直方向に反射され、光透過性カバー層５から照明具外に出射するとの光路を取る。すなわち照明具としてみると、ある程度の面積を有する周囲筐体４の反射面を擬似光源として、照明光が出射する形になるため、点光源状で直進性の強いＬＥＤ素子１そのものの出射光とは異なる、目に優しい面状の照明光とすることができる。【０２９３】
本ＬＥＤ照明具では、ＬＥＤ素子１の位置から鉛直方向に１０００ｍｍの距離を隔てた平面（光照射面）上の照度分布（配光分布）に関し、図２９に例示するような照度分布を得ることができる。図２９の照度分布は、ＬＥＤ素子１が２個が並んだ方向に垂直な向き（これをＸ方向とする）とＬＥＤ素子１が２個が並んだ方向に平行な向き（これをＹ方向とする）とで照度分布は多少異なるものの、ともに照明光の広がりが適度に抑えられ、限られた面積領域をスポット状に強く照らすのに適したスポット照明用の照明具として好適な照度分布を有している。尚、図２９の縦軸は相対照度であり、横軸は前記光照射面上の位置Ｌ（ｍｍ）である。【０２９４】
本実施例では、前記光照射面においてＬＥＤ直下の位置からＸ方向には約１０５ｍｍの離れた位置において、Ｙ方向には約１２５ｍｍ離れた位置において、前記最大照度の半分の照度が得られる。【０２９５】
また熱伝導層２、導光拡散層３、光透過性カバー層５、電気絶縁層１２、ＬＥＤ素子１の周囲筐体４をすべて樹脂もしくは樹脂組成物で作成した為、ＬＥＤ照明具は非常に軽量であり、更に、耐衝撃性の高い樹脂もしくは樹脂組成物を用いた為に、機械的強度や落下安全性の高いＬＥＤ照明具となった。また最外層の電気絶縁層１２に光反射率の高い白色の樹脂を用いた事により、ＬＥＤ照明具の外観、意匠が向上した。【０２９６】
［実施例１０］
実施例９において、ＬＥＤ素子１の周囲筐体４内面の光反射面の形成面にディンプル形状その他の凸パターンを形成せず、凹凸の無いなだらかな球面とした以外は実施例９と同様にしてＬＥＤ照明具を作成した。【０２９７】
本ＬＥＤ照明具の全光束量は１６７ルーメン、１ｍ直下照度は２５３ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約２６ルーメンであった。すなわちＬＥＤ照明具の全出射光束を１００とした場合、周囲筐体を透過もしくは通過して、周囲筐体の外周面から出射する光束の割合は約１６であった。【０２９８】
本実施例では、ＬＥＤ素子１の位置から鉛直方向に１０００ｍｍの距離を隔てた平面（光照射面）上で図３０に示すような照度分布が得られ、ＬＥＤ直下の位置からＸ方向には約８５ｍｍの離れた位置において、Ｙ方向には約１１０ｍｍ離れた位置において、前記最大照度の半分の照度が得られる。すなわち実施例９よりも更に広がり角の小さい（指向性の強い）スポット状の照明光を得る事ができる。【０２９９】
［実施例１１］
図３９に図示するようにＬＥＤ素子１の周囲に光反射層２４を設けた以外は実施例９と全く同様にしてＬＥＤ照明具を作成した。【０３００】
光反射層２４は内径１１ｍｍ、外径１４ｍｍ、長さ３．６ｍｍの円筒形の成型体とし、参考例１０の白色ポリカーボネート樹脂の射出成型により作成した。光反射層２４の反射率は約９５％であった。光反射層２４は２つのＬＥＤ素子１の重心位置が円筒形の中心軸上となる配置でＬＥＤ実装基板１４上に接着剤を介して固定した。【０３０１】
本ＬＥＤ照明具の全光束量は２０２ルーメン、１ｍ直下照度は２４４ルクスであり、光反射層２４を配した事により、実施例９に比べて、全光束量、１ｍ直下照度ともに大きく増加が観られた。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約１０ルーメンであった。すなわちＬＥＤ照明具の全出射光束を１００とした場合、周囲筐体を透過もしくは通過して、周囲筐体の外周面から出射する光束の割合は約４であった。【０３０２】
［実施例１２］
図４０に図示するＬＥＤ照明具を組み立てた。【０３０３】
熱伝導層２は参考例５の熱伝導性樹脂組成物を用い、電気絶縁層１２とガイシ部８は参考例１０の白色ポリカーボネート樹脂を用いて一体成形した。熱伝導層２に接する部分の電気絶縁層１２の平均厚みは１．０ｍｍとした。【０３０４】
本実施例では熱伝導層２をＬＥＤ照明具の最外郭層としており、熱伝導層２の外周直径は２８ｍｍ、高さを２５ｍｍ、厚みは側面部２．５ｍｍ、平面部３．５ｍｍ（熱伝導層２トータルの平均厚みとして約２．８ｍｍ）とした。本熱伝導層２の熱伝導率と平均厚みとの積は０．０５７（Ｗ／Ｋ）、熱伝導層２の表面積は約０．００５ｍ２であった。尚、ここでは熱伝導層２の平均厚みと表面積に関し、後述の３次元表面形状賦与に伴う増加分は含まない形で計算した。【０３０５】
熱伝導層２の外周側の最表面には射出成形金型の内面刻印により、図８に例示の形状に類似した凸部先端部に曲面部位（曲率）を有した形状パターンの表面賦型を施した（ただし図８と異なり、凸部根元部側には曲率を有していない）。尚、これら表面賦型部位は熱伝導層２の外周面（直径２８ｍｍ）を基底面として、その外側（最表面側）に付け加える形で形成している。表面賦型の形状パターンは、凸部高さ０．５ｍｍ、凸部幅０．６ｍｍ、凸部先端曲率半径０．３ｍｍ、底部幅０．９ｍｍとした。この表面賦型による最外郭層の平坦面対比の表面積増加割合は約１５０％であった。【０３０６】
参考例５の熱伝導層２と参考例１０の電気絶縁層１２は別々に射出成形して成形体を得た上で、両者の界面を市販のエポキシシリコーン系接着剤（セメダイン製  登録商標セメダインスーパーＸ）を用い、接着層を薄く伸ばした状態で完全接着固定して一体化した。【０３０７】
ＬＥＤ素子１としては日亜化学工業製の電球色チップタイプＬＥＤ  ＮＳ９Ｌ１５３ＭＴ−Ｈ３（定格出力約３Ｗ、ジャンクション温度定格１５０℃）を２灯で用い、両チップの中心間距離を５．８ｍｍ（両チップ端部間の隙間約１．８ｍｍ）とした。【０３０８】
ＬＥＤ実装基板１４としては厚み約１ｍｍのアルミニウムをベースとした直径２２ｍｍのアルミベースの実装基板を用いた。実装基板の裏面は熱伝導性シリコーン系接着ゴム（信越シリコーン製  縮合型ＲＴＶゴム  ＫＥ３４６６、熱伝導率１．９Ｗ／ｍ・Ｋ）による厚み約３０μｍの熱伝導性接着層を介して熱伝導層２に固定した。また銅配線パターン上には白色の樹脂絶縁層を印刷形成した。尚、電源回路から各ＬＥＤ素子１への投入電力は約２．６５Ｗとし、２灯合計で約５．３Ｗとした。熱伝導層２の表面積をＬＥＤ素子１投入電力で割った値は約０．０００９ｍ２／Ｗであった。【０３０９】
ＬＥＤ素子１の周囲筐体４、導光拡散層３は実施例９〜１１と同じものを用いた。またＬＥＤ素子１の周囲には図４１に例示する形状、配置にて光反射層２４を設けた。すなわち参考例１０の白色ポリカーボネート樹脂を射出成型してなる、内径１１ｍｍ、外径１５ｍｍ、長さ３．６ｍｍの円筒状で円筒の外面にフィン状に複数の壁部を有する成型体を光反射層２４として用い、２つのＬＥＤ素子１の重心位置が円筒形の中心軸上となる配置でＬＥＤ実装基板１４上に接着剤を介して固定した。尚、図４１に図示するように光反射層２４のＬＥＤ実装基板１４に接する部位の一部には空気孔（記号３０を設け、ＬＥＤ素子１の周囲空気の交換がスムーズに行われるようにした。【０３１０】
ＬＥＤ照明具の点灯試験を周囲温度２５℃に調整された室内で行い、ＬＥＤ素子１のカソード側ハンダ接合部の近傍にＫ型熱電対を固定し、ＬＥＤ素子１の発熱状態を測定した。この結果、電力投入３０分後のＬＥＤ素子１の温度は８２℃（ジャンクション温度換算約１０８℃）であった。また本ＬＥＤ照明具の全光束量は２３８ルーメン、１ｍ直下照度は２８９ルクスであった。続いて、本ＬＥＤ照明具の光透過性カバー層５を取り外し、光吸収性の黒色板（光透過率０％、光吸収率９８％）を配置し、ＬＥＤ照明具の鉛直方向に出射する光を完全に遮断した上で、光束量の測定を行った所、光束量は約１１ルーメンであった。すなわちＬＥＤ照明具の全出射光束を１００とした場合、周囲筐体を透過もしくは通過して、周囲筐体の外周面から出射する光束の割合は約５であった。【０３１１】
［比較例１］
実施例１において、導光拡散層３を設けずにＬＥＤ照明具を組み立て、点灯試験を行った所、ＬＥＤ由来の点光源状の照明光となり、光源の直視が困難で、目に優しいものではなかった。また出射光の指向性、スポット径の制御性も有していなかった。【０３１２】
［比較例２］
実施例４において、導光拡散層３を設けずにＬＥＤ照明具を組み立て、点灯試験を行った所、ＬＥＤ由来の点光源状の照明光となり、光源の直視が困難で、目に優しいものではなかった。また出射光の指向性、スポット径の制御性も有していなかった。【０３１３】
［参考例１８］
実施例１において、参考例３の熱伝導樹脂組成物の代わりに、参考例８のポリカーボネート樹脂（熱伝導率０．８Ｗ／ｍ・Ｋ）を用い、実施例１の熱伝導層２と同一形状で射出成形を行い、ＬＥＤ照明具を組み立てた。本層の熱伝導率と平均厚みとの積は０．００２（Ｗ／Ｋ）、熱伝導層２の表面積は０．００５ｍ２、層の表面積をＬＥＤ素子１投入電力で割った値は０．００１９ｍ２／Ｗであった。【０３１４】
実施例１同様にＬＥＤの点灯試験を行った所、電力投入後、１分以内にＬＥＤの温度が素子の定格温度（１５５℃）を超える事が明白となった為、試験を中止した。【０３１５】
［参考例１９］
実施例９において、参考例５の熱伝導樹脂組成物の代わりに、参考例８のポリカーボネート樹脂（熱伝導率０．８Ｗ／ｍ・Ｋ）を用い、実施例９の熱伝導層２と同一形状で射出成形を行い、ＬＥＤ照明具を組み立てた。本層の熱伝導率と平均厚みとの積は０．００２（Ｗ／Ｋ）、熱伝導層２の表面積は０．００５ｍ２、層の表面積をＬＥＤ素子１投入電力で割った値は０．００１ｍ２／Ｗであった。【０３１６】
実施例９同様にＬＥＤの点灯試験を行った所、電力投入後、１分以内にＬＥＤの温度が素子の定格温度（１５５℃）を超える状況となった為、試験を中止した。【０３１７】
［参考例２０］
実施例９において、参考例５の熱伝導樹脂組成物の代わりに、参考例３のポリカーボネート樹脂と参考例７のポリカーボネート樹脂とを重量比１２：８８でペレット状態で混合したものを用い、実施例９の熱伝導層２と同一形状で射出成形を行い、ＬＥＤ照明具を組み立てた。本層の熱伝導率は１．７Ｗ／ｍ・Ｋであり、熱伝導率と平均厚みとの積は０．００５（Ｗ／Ｋ）、熱伝導層２の表面積は０．００５ｍ２、層の表面積をＬＥＤ素子１投入電力で割った値は０．００１ｍ２／Ｗであった。【０３１８】
実施例９同様にＬＥＤの点灯試験を行った所、電力投入後、約３分以内にＬＥＤの温度が素子の定格温度（１５５℃）を超える状況となった為、試験を中止した。
【産業上の利用可能性】
【０３１９】
軽量性、落下安全性、形状自由度、デザイン性、放熱性、電気的安全性等に優れた信頼性の高いＬＥＤ照明具として幅広く利用できる。
【符号の説明】
【０３２０】
１  ＬＥＤ素子
２  熱伝導層
３  導光拡散層
３ａ  全反射面
３ｂ  淵部面
３ｃ  光屈折レンズ面（導光拡散層上に光屈折レンズが形成されている例）
３ｄ  側面
４  ＬＥＤ素子の周囲筐体
４ａ  ＬＥＤ素子周囲筐体のネジ勘合部
５  光透過性カバー層
６ａ  筐体反射面（光反射層等形成面）
６ｂ  光反射面（光反射層等形成面）
７  ＬＥＤ素子発光制御用電子回路の配置スペース
８  ガイシ部（記号１２の電気絶縁層と一体成形される場合もある）
９ａ、９ｂ  口金
１０  電気絶縁性の薄層
１１  配線孔
１２  電気絶縁層（兼補強層）
１３  低熱抵抗層（熱伝導性接着グリス、熱伝導シートなどの低熱抵抗性粘接着層）
１４  ＬＥＤ実装基板
１５  表面保護用電気絶縁性フィルム（白色、固定用の粘着層付き）
１６  粘接着シート
１７  接着層（熱伝導性接着剤、熱伝導性グリスなど）
１８  シーリング層
１９  ３次元賦型層形成部位（形成部位の位置を示すものであり、賦型形状を示すものではない）
２０  第１の放熱層（好ましくは金属による成形層）
２１  第２の放熱層（好ましくは熱伝導樹脂組成物による成形層）
２２  固定締結用部品（ネジ等）
２３  光屈折レンズ（導光拡散層と分離形成の場合）
２４  光反射層
２５  導光拡散層の相対位置（導光拡散層の形状を示すものではない）
２６  ＬＥＤ素子の相対位置
２７  導光拡散層からの光出射角度の好適範囲
２８  光路の一例
２９  光路の他の一例
３０  空気孔
【図１０】
2011010535.tif 000003
【図１２】
2011010535.tif 000004
【図１３】
2011010535.tif 000005
【図１４】
2011010535.tif 000006
【図１５】
2011010535.tif 000007
【図１６】
2011010535.tif 000008
【図１７】
2011010535.tif 000009
【図１８】
2011010535.tif 000010
【図１９】
2011010535.tif 000011
【図２０】
2011010535.tif 000012
【図２５】
2011010535.tif 000013
【図２６】
2011010535.tif 000014
【図２８】
2011010535.tif 000015
【図２９】
2011010535.tif 000016
【図３０】
2011010535.tif 000017
【図３２】
2011010535.tif 000018
【図３３】
2011010535.tif 000019
【図３４】
2011010535.tif 000020
【図３５】
2011010535.tif 000021
【図３６】
2011010535.tif 000022
【図４１】
2011010535.tif 000023
【図１】
2011010535.tif 000024
【図２】
2011010535.tif 000025
【図３】
2011010535.tif 000026
【図４】
2011010535.tif 000027
【図５】
2011010535.tif 000028
【図６】
2011010535.tif 000029
【図７】
2011010535.tif 000030
【図８】
2011010535.tif 000031
【図９】
2011010535.tif 000032
【図１１】
2011010535.tif 000033
【図２１】
2011010535.tif 000034
【図２２】
2011010535.tif 000035
【図２３】
2011010535.tif 000036
【図２４】
2011010535.tif 000037
【図２７】
2011010535.tif 000038
【図３１】
2011010535.tif 000039
【図３７】
2011010535.tif 000040
【図３８】
2011010535.tif 000041
【図３９】
2011010535.tif 000042
【図４０】
2011010535.tif 000043
【図４２】
2011010535.tif 000044
【図４３】
2011010535.tif 000045
【図４４】
2011010535.tif 000046
【図４５】
2011010535.tif 000047
【手続補正書】
【提出日】平成23年5月20日(2011.5.20)
【手続補正１】
【補正対象書類名】明細書
【補正対象項目名】００１４
【補正方法】変更
【補正の内容】
【００１４】
、１３５°以下の角度範囲に出射する光量が、導光拡散層３のＬＥＤ素子１と相対する面と反対側の面から鉛直方向に対して０°以上、４５°未満の角度範囲に出射する光量よりも少なくとも大きくするとの機能を有する事が好ましい。
［００４９］
尚、導光拡散層３から鉛直方向に対して４５°以上、１３５°以下の角度範囲に出射する光量を１００とした場合に、導光拡散層３のＬＥＤ素子１と相対する面と反対側の面から鉛直方向に対して０°以上、４５°未満の角度範囲に出射する光量は、好ましくは７０以下、より好ましくは５０以下、更に好ましくは３０以下、最も好ましくは２０以下である。
［００５０］
前記概逆円錐状凹部の形状に関しては、完全な逆円錐形状に限定するものではなく、それに類似した形状、例えば、その錐面が多少曲面状となっているもの（例えば図４または図６における記号３）も含むものとする。すなわち完全な逆円錐状でなくても全反射面３ａとしての機能を果たす類似の形状であれば良い。
［００５１］
すなわち概逆円錐状の凹部は、該部に入射する光に対し全反射面３ａとして機能するため、鉛直方向に対して一定の傾斜を有する事が好ましい。入射光の入射角度が鉛直方向のみであれば、全反射の臨界角条件にて傾きの好適範囲を決める事ができるが、実際には入射光の入射角度は鉛直方向に対し、ある程度のばらつきを有する事も加味すると、鉛直方向に対して概ね０〜６０度の範囲内で傾斜している事が好ましい。すなわち概逆円錐状の凹部の形成される導光拡散層３のＬＥＤ素子１と相対する面と反対側の表面の総面積に対し、鉛直方向に対し、０〜６０度の傾き角の範囲にある面の積算面積が５０％以上を占める事が好ましい。
［００５２］
［００５３］
尚、導光拡散層３のＬＥＤ素子１側の面、もしくは導光拡散層３とＬＥＤ
【手続補正２】
【補正対象書類名】図面
【補正対象項目名】図８
【補正方法】変更
【補正の内容】
【図８】
2011010535.tif 000048
【手続補正３】
【補正対象書類名】図面
【補正対象項目名】図９
【補正方法】変更
【補正の内容】
【図９】
2011010535.tif 000049
【国際調査報告】
2011010535.tif 000050
2011010535.tif 000051